(57)【要約】      （修正有）【課題】体積収縮が小さく、かつ記録の保存安定性が高いホログラフィック記録媒体を提供すること。【解決手段】多官能イソシアネート、多官能アルコール、下記一般式(I)および一般式(IV)で表される化合物を含むことを特徴とする光記録用組成物。2010008470.tif 000027[一般式(I)中、Ｒ1は水素原子、アルキル基、ヒドロキシ基、アミノ基、カルボキシ基、酸無水物またはイソシアネート基を表し、Ｚ1は隣り合う炭素原子、硫黄原子および該硫黄原子と結合する炭素原子とともに環構造を形成する原子団を表す。]2010008470.tif 000028【選択図】なし【特許請求の範囲】
【請求項１】
多官能イソシアネート、多官能アルコール、下記一般式(I)で表される化合物および下記一般式(IV)で表される化合物を含むことを特徴とする光記録用組成物。
【化１】
2010008470.tif 000024
[一般式(I)中、Ｒ1は水素原子、アルキル基、ヒドロキシ基、アミノ基、カルボキシ基、酸無水物またはイソシアネート基を表し、Ｚ1は隣り合う炭素原子、硫黄原子および該硫黄原子と結合する炭素原子とともに環構造を形成する原子団を表す。Ｒ1およびＺ1のうち少なくとも一方は、ヒドロキシ基、アミノ基、カルボキシ基、酸無水物およびイソシアネート基からなる群から選ばれる基を少なくとも１つ有する。]
【化２】
2010008470.tif 000025
[一般式（ＩV）中、Ｒ6は水素原子またはアルキル基を表し、Ｚ2は隣り合う炭素原子、硫黄原子および該硫黄原子と結合する炭素原子とともに環構造を形成する原子団を表す。]
【請求項２】
一般式(I)中、Ｒ1およびＺ1のうち少なくとも一方は、ヒドロキシ基およびアミノ基からなる群から選ばれる基を少なくとも１つ有する請求項１に記載の光記録用組成物。
【請求項３】
一般式(I)で表される化合物が下記一般式（II）で表される化合物である請求項１または２に記載の光記録用組成物。
【化３】
2010008470.tif 000026
[一般式（II）中、Ｒ1は一般式(I)における定義と同義であり、Ｒ22は水素原子、アルキル基、ヒドロキシ基、アミノ基、カルボキシ基、酸無水物またはイソシアネート基を表し、Ｒ23、Ｒ24およびＲ25はそれぞれ独立に水素原子、アルキル基、ヒドロキシ基、アミノ基、カルボキシ基、酸無水物、イソシアネート基、アリール基、ヘテロ環基、アルコキシ基、アリールオキシ基、アルキルチオ基、アリールチオ基、アルコキシカルボニル基、アリールオキシカルボニル基、アシルオキシ基、アシルアミノ基、スルホニルアミノ基、アシル基またはハロゲン基を表し、ｍ２は０または１を表す。Ｒ1、Ｒ22、Ｒ23、Ｒ24およびＲ25のうち少なくとも１つはヒドロキシ基、アミノ基、カルボキシ基、酸無水物およびイソシアネート基からなる群から選ばれる基を少なくとも１つ有する。]
【請求項４】
一般式（II）中、Ｒ1およびＲ22は、それぞれ独立に水素原子またはメチル基を表し、Ｒ23、Ｒ24およびＲ25はそれぞれ独立に水素原子、アルキル基、ヒドロキシ基、アミノ基、カルボキシ基、酸無水物、イソシアネート基、アリール基、アルコキシ基、アリールオキシ基、アルコキシカルボニル基、アリールオキシカルボニル基、アシルオキシ基、アシルアミノ基、またはアシル基を表し、Ｒ23、Ｒ24およびＲ25のうち少なくとも１つは、ヒドロキシ基、アミノ基、カルボキシ基、酸無水物およびイソシアネート基からなる群から選ばれる基を少なくとも１つ有する請求項３に記載の光記録用組成物。
【請求項５】
一般式（II）中、Ｒ1およびＲ22はいずれも水素原子を表し、Ｒ23、Ｒ24およびＲ25は、それぞれ独立に水素原子、アルキル基、ヒドロキシ基、アミノ基、カルボキシ基、酸無水物、イソシアネート基、アリール基、アルコキシ基、アリールオキシ基またはアシルオキシ基を表し、Ｒ23、Ｒ24およびＲ25のうち少なくとも１つは、ヒドロキシ基、アミノ基、カルボキシ基、酸無水物およびイソシアネート基からなる群から選ばれる基を少なくとも１つ有し、ｍ２は１を表す請求項４に記載の光記録用化合物。
【請求項６】
光ラジカル重合開始剤を更に含有する請求項１〜５のいずれか１項に記載の光記録用組成物。
【請求項７】
ホログラフィック記録用組成物である請求項１〜６のいずれか１項に記載の光記録用組成物。
【請求項８】
請求項１〜７のいずれか１項に記載の光記録用組成物から形成された記録層を有するホログラフィック記録媒体。
【発明の詳細な説明】
【技術分野】
【０００１】
本発明は、光記録用組成物、特にホログラフィック記録用組成物に関する。より詳しくは、体積収縮が少なく、かつ記録の保存安定性が高いホログラフィック記録媒体を形成可能な光記録用組成物、および上記光記録用組成物から形成される記録層を有するホログラフィック記録媒体に関する。
【背景技術】
【０００２】
従来より、ホログラフの原理を用いたホログラフィック光記録媒体の開発が進められてきた。ホログラフィック光記録媒体への情報の記録は、イメージ情報を含んだ情報光と参照光とを感光性組成物からなる記録層中で重ね合わせ、そのときにできる干渉縞を記録層に書き込むことによって行われる。一方、情報の再生時には、情報が記録された記録層に所定の角度で参照光を入射させることにより、形成された干渉縞による参照光の光回折が起こり、情報光が再生される。
【０００３】
近年、超高密度光記録のため、ボリュームホログラフィ、特にデジタルボリュームホログラフィが実用域で開発され、注目を集めている。ボリュームホログラフィとは、光記録媒体の厚み方向も積極的に活用して、三次元的に干渉縞を書き込む方式であり、厚みを増すことで回折効率を高め、多重記録を用いて記録容量の増大を図ることができるという特長がある。そして、デジタルボリュームホログラフィとは、ボリュームホログラフィと同様の記録媒体と記録方式を用いつつも、記録するイメージ情報は２値化したデジタルパターンに限定した、コンピュータ指向のホログラフィック記録方式である。このデジタルボリュームホログラフィでは、例えば、アナログ的な絵のような画像情報も、一旦デジタイズして、二次元デジタルパターン情報に展開し、これをイメージ情報として記録する。再生時は、このデジタルパターン情報を読み出してデコードすることで、元の画像情報に戻して表示する。これにより、再生時にＳ／Ｎ比（信号対雑音比）が多少悪くても、微分検出を行ったり、２値化データをコード化してエラー訂正を行ったりすることで、極めて忠実に元の情報を再現することが可能になる（特許文献１参照）。
【０００４】
光記録媒体の記録層には、一般にマトリックスと呼ばれる記録や保存に関わるモノマーや光重合開始剤を保持するためのポリマーが含まれる。例えば特許文献２には、フォトポリマー方式のホログラフィック光記録媒体においてウレタンマトリックスを用いることが開示されている。しかし、マトリックスによる記録用モノマーの保持が不十分であると、媒体保存後に再生光の明度低下が生じ、記録感度が低下するという問題がある。
【０００５】
特許文献３には、記録の保存安定性を高める手段として、ラジカル重合可能な化合物にマトリックスと反応する官能基を導入することが提案されている。
【特許文献１】特開平１１−３１１９３６号公報
【特許文献２】特表２００５−５０２９１８号公報
【特許文献３】特開２００７−８６２３５号公報
【発明の開示】
【発明が解決しようとする課題】
【０００６】
特許文献３には、ラジカル重合可能な化合物における重合性基として、アクリロイル基、メタクリロイル基、アリル基、スチリル基が開示されている。しかしこれら重合性基は重合後の体積収縮が大きい。体積収縮は記録容量の低下の原因となる。また、体積収縮は、記録干渉縞の歪みをもたらし、これによってデータの入出力時にエラーが生じ、記録再生精度が低下するという問題もある。
【０００７】
そこで本発明の目的は、体積収縮が小さく、かつ記録の保存安定性が高いホログラフィック記録媒体を提供することにある。
【課題を解決するための手段】
【０００８】
本発明者らは上記目的を達成するために鋭意検討を重ねた結果、マトリックスと結合可能な官能基を有する下記一般式(I)で表される環状アリルスルフィド化合物と体積収縮の少ない下記一般式(IV)で表される環状アリルスルフィド化合物を併用することにより、大きな体積変化を起こすことなく記録の保存安定性を高めることができることを見出し、本発明を完成するに至った。
【０００９】
即ち、上記目的は、下記手段により達成された。
[１]多官能イソシアネート、多官能アルコール、下記一般式(I)で表される化合物および下記一般式(IV)で表される化合物を含むことを特徴とする光記録用組成物。
【化１】
2010008470.tif 000002
[一般式(I)中、Ｒ1は水素原子、アルキル基、ヒドロキシ基、アミノ基、カルボキシ基、酸無水物またはイソシアネート基を表し、Ｚ1は隣り合う炭素原子、硫黄原子および該硫黄原子と結合する炭素原子とともに環構造を形成する原子団を表す。Ｒ1およびＺ1のうち少なくとも一方は、ヒドロキシ基、アミノ基、カルボキシ基、酸無水物およびイソシアネート基からなる群から選ばれる基を少なくとも１つ有する。]
【化２】
2010008470.tif 000003
[一般式（ＩV）中、Ｒ6は水素原子またはアルキル基を表し、Ｚ2は隣り合う炭素原子、硫黄原子および該硫黄原子と結合する炭素原子とともに環構造を形成する原子団を表す。]
[２]一般式(I)中、Ｒ1およびＺ1のうち少なくとも一方は、ヒドロキシ基およびアミノ基からなる群から選ばれる基を少なくとも１つ有する[１]に記載の光記録用組成物。
[３]一般式(I)で表される化合物が下記一般式（II）で表される化合物である[１]または[２]に記載の光記録用組成物。
【化３】
2010008470.tif 000004
[一般式（II）中、Ｒ1は一般式(I)における定義と同義であり、Ｒ22は水素原子、アルキル基、ヒドロキシ基、アミノ基、カルボキシ基、酸無水物またはイソシアネート基を表し、Ｒ23、Ｒ24およびＲ25はそれぞれ独立に水素原子、アルキル基、ヒドロキシ基、アミノ基、カルボキシ基、酸無水物、イソシアネート基、アリール基、ヘテロ環基、アルコキシ基、アリールオキシ基、アルキルチオ基、アリールチオ基、アルコキシカルボニル基、アリールオキシカルボニル基、アシルオキシ基、アシルアミノ基、スルホニルアミノ基、アシル基またはハロゲン基を表し、ｍ２は０または１を表す。Ｒ1、Ｒ22、Ｒ23、Ｒ24およびＲ25のうち少なくとも１つはヒドロキシ基、アミノ基、カルボキシ基、酸無水物およびイソシアネート基からなる群から選ばれる基を少なくとも１つ有する。]
[４]一般式（II）中、Ｒ1およびＲ22は、それぞれ独立に水素原子またはメチル基を表し、Ｒ23、Ｒ24およびＲ25はそれぞれ独立に水素原子、アルキル基、ヒドロキシ基、アミノ基、カルボキシ基、酸無水物、イソシアネート基、アリール基、アルコキシ基、アリールオキシ基、アルコキシカルボニル基、アリールオキシカルボニル基、アシルオキシ基、アシルアミノ基、またはアシル基を表し、Ｒ23、Ｒ24およびＲ25のうち少なくとも１つは、ヒドロキシ基、アミノ基、カルボキシ基、酸無水物およびイソシアネート基からなる群から選ばれる基を少なくとも１つ有する[３]に記載の光記録用組成物。
[５]一般式（II）中、Ｒ1およびＲ22はいずれも水素原子を表し、Ｒ23、Ｒ24およびＲ25は、それぞれ独立に水素原子、アルキル基、ヒドロキシ基、アミノ基、カルボキシ基、酸無水物、イソシアネート基、アリール基、アルコキシ基、アリールオキシ基またはアシルオキシ基を表し、Ｒ23、Ｒ24およびＲ25のうち少なくとも１つは、ヒドロキシ基、アミノ基、カルボキシ基、酸無水物およびイソシアネート基からなる群から選ばれる基を少なくとも１つ有し、ｍ２は１を表す[４]に記載の光記録用化合物。
[６]光ラジカル重合開始剤を更に含有する[１]〜[５]のいずれかに記載の光記録用組成物。
[７]ホログラフィック記録用組成物である[１]〜[６]のいずれかに記載の光記録用組成物。
[８][１]〜[７]のいずれかに記載の光記録用組成物から形成された記録層を有するホログラフィック記録媒体。
【発明の効果】
【００１０】
本発明によれば、体積収縮が少なく高感度記録再生が可能であるとともに記録の保存安定性に優れるホログラフィック記録媒体を提供することができる。本発明のホログラフィック記録媒体は、超高密度記録が可能であり、ボリュームホログラフィ、特に安価なレーザーの使用および書き込み時間の短縮を図ることができるデジタルボリュームホログラフィ用記録媒体として最適である。
【発明を実施するための最良の形態】
【００１１】
[光記録用組成物]
本発明の光記録用組成物は、多官能イソシアネート、多官能アルコール、下記一般式(I)で表される環状アリルスルフィド化合物および下記一般式(IV)で表される環状アリルスルフィド化合物を含み、光照射により情報を記録する各種記録方式において記録用材料として用いることができ、中でもホログラフィック記録用組成物として好ましく用いられ、特にボリュームホログラフィック記録用組成物として好適である。先に説明したように、ホログラフィック記録とは、情報を含んだ情報光と参照光とを記録層中で重ね合わせ、そのときにできる干渉像を記録層に書き込むことによって情報を記録する情報記録方法であり、ボリュームホログラフィック記録とは、ホログラフィック記録のなかでも記録層に三次元的に干渉像を書き込む情報記録方法である。本発明において、「ホログラフィック記録」とは、情報記録のための光照射によって直接的または間接的に干渉縞を屈折率変調として記録することをいうものとする。
一般式(I)で表される環状アリルスルフィド化合物は、多官能イソシアネートと多官能アルコールとが硬化反応（マトリックス形成反応）する系に存在すると、ヒドロキシ基、アミノ基、カルボキシ基、酸無水物およびイソシアネート基からなる群から選ばれる基がマトリックス形成成分と反応することにより、マトリックスに固定化され得る。一方、光照射で光重合開始剤から発生するラジカルの作用により一般式(IV)で表される化合物が重合反応を起こすと、一般式(IV)で表される化合物同士が結合するとともに、マトリックスに固定化された一般式(I)で表される化合物とも結合することができる。その結果、重合反応により生成した重合体を、一般式(I)で表される化合物を介してマトリックスに固定化することができるため、記録の保存安定性を高めることができる。更に、一般式(I)で表される環状アリルスルフィド化合物および一般式(IV)で表される環状アリルスルフィド化合物は、重合反応前後での体積変化（体積収縮）が少ないため、大きな体積収縮を起こすことなく記録の保存安定性を高めることができる。
以下に、本発明の光記録用化合物について更に詳細に説明する。
【００１２】
一般式(I)で表される環状アリルスルフィド化合物
本発明の光記録用組成物は、下記一般式(I)で表される環状アリルスルフィド化合物を含む。
【００１３】
【化４】
2010008470.tif 000005
【００１４】
一般式(I)中、Ｒ1は水素原子、アルキル基、ヒドロキシ基、アミノ基、カルボキシ基、酸無水物またはイソシアネート基を表し、Ｚ1は隣り合う炭素原子、硫黄原子および該硫黄原子と結合する炭素原子とともに環構造を形成する原子団を表す。Ｒ1およびＺ1のうち少なくとも一方は、ヒドロキシ基、アミノ基、カルボキシ基、酸無水物およびイソシアネート基からなる群から選ばれる基を少なくとも１つ有する。
以下、一般式(I)について更に詳細に説明する。
【００１５】
一般式(I)で表される化合物は、Ｒ1およびＺ1のうち少なくとも一方は、ヒドロキシ基、アミノ基、カルボキシ基、酸無水物およびイソシアネート基からなる群から選ばれる基（以下、「反応性基」ともいう）を少なくとも１つ有する。前述のように、上記反応性基を有することによりマトリックス形成反応時にマトリックスと結合することができる。上記反応性基は、１分子中に少なくとも１つ含まれればよく、好ましくは１分子中に１〜２個含まれる。また、Ｒ1およびＺ1のうち少なくとも一方に含まれればよいが、記録の保存安定性の点からはＺ1に含まれることが好ましい。上記反応性基は、Ｚ1に含まれる場合はＺ1により形成される環構造の置換基として含まれる。一方、Ｒ1に含まれる場合はＲ1で表される基として、またはＲ1で表される基における置換基として含まれる。
【００１６】
上記アミノ基としては、無置換アミノ基であっても置換アミノ基であってもよい。置換アミノ基としては一置換アミノ基が好ましく、その炭素数は１〜３０であることが好ましく、１〜２０であることがより好ましい。このようなアミノ基としては、例えばアミノ基、メチルアミノ基、フェニルアミノ基などが挙げられる。記録の保存安定性向上の観点からは、無置換アミノ基であることが好ましい。
【００１７】
酸無水物としては、炭素数１〜３０の酸無水物が好ましく、炭素数１〜２０の酸無水物がより好ましい。具体的にはアセチルオキシカルボニル基、エチルカルボニルオキシカルボニル基、ｎ−プロピルカルボニルオキシカルボニル基、ｉｓｏ−プロピルカルボニルオキシカルボニル基、ｎ−ブチルカルボニルオキシカルボニル基、ｉｓｏ−ブチルカルボニルオキシカルボニル基、ｎ−ペンチルカルボニルオキシカルボニル基などが置換した酸無水物が挙げられ、アセチルオキシカルボニル基、エチルカルボニルオキシカルボニル基などが置換した酸無水物がより好ましい。
【００１８】
ヒドロキシ基、アミノ基、カルボキシ基、酸無水物およびイソシアネート基からなる群から選ばれる基中、マトリックス形成成分との反応性の点からはヒドロキシル基およびアミノ基が好ましく、ヒドロキシル基がより好ましい。
【００１９】
一般式(I)中、Ｚ1は隣り合う炭素原子、硫黄原子および該硫黄原子と結合する炭素原子とともに環構造を形成する原子団を表す。Ｚ1により形成される環状構造の構成要素としてはメチレン炭素を挙げることができ、メチレン炭素以外に、カルボニル基、チオカルボニル基、酸素原子や、硫黄原子など二価の有機連結基を挙げることもでき、これらの組み合わせにより上記環構造が構成される。その環員数は６〜９であることが好ましく、６〜８であることがより好ましく、７〜８であることが特に好ましい。また、その環構造のメチレン炭素数は３〜７であることが好ましく、４〜６であることがより好ましく、４〜５であることが特に好ましい。
【００２０】
一般式(I)中、Ｒ1で表されるアルキル基としては直鎖であっても分岐を有していてもよく、また、無置換であっても置換基を有していてもよい。その炭素数は１〜２０であることが好ましく、１〜１０であることがより好ましく、１〜３であることが特に好ましい。なお、本発明において、ある基について「炭素数」とは、置換基を有する基については、該置換基を含まない部分の炭素数をいうものとする。
【００２１】
Ｒ1で表されるアルキル基としては、例えば、メチル基、エチル基、ノルマルプロピル基、イソプロピル基、ノルマルブチル基、イソブチル基、ターシャリーブチル基、ペンチル基、シクロペンチル基、ヘキシル基、シクロヘキシル基、ヘプチル基、オクチル基、ターシャリーオクチル基、２−エチルヘキシル基、デシル基、ドデシル基、オクタデシル基、２，３−ジブロモプロピル基、アダマンチル基、ベンジル基、４−ブロモベンジル基などが挙げられる。これらは更に置換基を有していてもよい。
【００２２】
一般式(I)中、Ｒ1で表される基が更に置換基を有する場合、置換基としては、ハロゲン原子、アルキル基、アルケニル基、アルコキシ基、アリールオキシ、アルキルチオ基、アルコキシカルボニル基、アリールオキシカルボニル基、アミノ基、アシル基、アルキルアミノカルボニル基、アリールアミノカルボニル基、スルホンアミド基、シアノ基、カルボキシ基、水酸基、スルホン酸基などが挙げられる。これらの中でも、ハロゲン原子、アルコキシ基、アルキルチオ基が特に好ましい。前述の通り、Ｒ1で表される基は、上記反応性基を置換基として含むこともできる。また、置換基として一般式(I)の環状アリルスルフィド化合物が置換した場合は、多官能体を表す。
【００２３】
一般式(I)中、Ｒ1が水素原子またはアルキル基を表し、かつＺ1と隣り合う炭素原子、硫黄原子および該硫黄原子と結合する炭素原子とともに形成される環構造の環員数が６〜９であり、かつＺ1で表される原子団がメチレン炭素以外に、カルボニル基、酸素原子または硫黄原子のいずれか、もしくはそれらの組み合わせを含むことが好ましく、Ｒ1が水素原子またはアルキル基を表し、かつＺ1と隣り合う炭素原子、硫黄原子および該硫黄原子と結合する炭素原子とともに形成される環構造の環員数が６〜８であり、かつＺ1で表される原子団がメチレン炭素以外にカルボニル基と酸素原子の組み合わせ、または硫黄原子を含むことがより好ましく、Ｒ1が水素原子またはアルキル基を表し、かつＺ1と隣り合う炭素原子、硫黄原子および該硫黄原子と結合する炭素原子とともに形成される環構造の環員数が７〜８であり、かつＺ1で表される原子団がメチレン炭素以外に硫黄原子を含むこと特に好ましい。一般式(I)で表される化合物は、一般式(II)、または一般式（III）で表される化合物であることが好ましく、記録特性の点からは一般式（II）で表される化合物であることがより好ましい。
以下に、一般式(II)で表される化合物および一般式(III)で表される化合物について説明する。
【００２４】
一般式(II)で表される化合物
【化５】
2010008470.tif 000006
【００２５】
一般式（II）中、Ｒ1は一般式(I)における定義と同義であり、Ｒ22は水素原子、アルキル基、ヒドロキシ基、アミノ基、カルボキシ基、酸無水物またはイソシアネート基を表し、Ｒ23、Ｒ24およびＲ25はそれぞれ独立に水素原子、アルキル基、ヒドロキシ基、アミノ基、カルボキシ基、酸無水物、イソシアネート基、アリール基、ヘテロ環基、アルコキシ基、アリールオキシ基、アルキルチオ基、アリールチオ基、アルコキシカルボニル基、アリールオキシカルボニル基、アシルオキシ基、アシルアミノ基、スルホニルアミノ基、アシル基またはハロゲン基を表し、ｍ２は０または１を表す。Ｒ1、Ｒ22、Ｒ23、Ｒ24およびＲ25のうち少なくとも１つはヒドロキシ基、アミノ基、カルボキシ基、酸無水物およびイソシアネート基からなる群から選ばれる基を少なくとも１つ有する。
【００２６】
一般式(II)中、ヒドロキシ基、アミノ基、カルボキシ基、酸無水物およびイソシアネート基からなる群から選ばれる反応性基は、Ｒ1、Ｒ22、Ｒ23、Ｒ24およびＲ25で表される基として、またはＲ1、Ｒ22、Ｒ23、Ｒ24およびＲ25で表される基の置換基として含まれる。一般式(II)中、上記反応性基は、Ｒ23〜Ｒ25のいずれか１つ以上に含まれることが好ましく、Ｒ25に含まれることが更に好ましい。
【００２７】
一般式(II)中、Ｒ1、Ｒ22、Ｒ23、Ｒ24、Ｒ25で表されるアルキル基および上記反応性基の詳細は、上述した一般式(I)中のアルキル基および反応性基の説明と同様である。
【００２８】
一般式(II)中、Ｒ23、Ｒ24、Ｒ25で表されるアリール基としては、無置換であっても置換基を有していてもよい。その炭素数は６〜３０であることが好ましく、６〜２０であることが特に好ましい。アリール基の具体例としては、例えば、フェニル基、ナフチル基、アントラニル基などが挙げられる。これらは更に置換基を有していてもよい。
【００２９】
一般式(II)中、Ｒ23、Ｒ24、Ｒ25で表されるヘテロ環基は、炭素数４〜１４のヘテロ環基であることが好ましく、炭素数４〜１０のヘテロ環基であることがより好ましく、炭素数５のヘテロ環基であることが特に好ましい。Ｒ23、Ｒ24、Ｒ25で表されるヘテロ環基の具体例としては、ピリジン環、ピペラジン環、チオフェン環、ピロール環、イミダゾール環、オキサゾール環、チアゾール環が挙げられる。これらは更に置換基を有していてもよい。前記ヘテロ環の中でもピリジン環が特に好ましい。
【００３０】
一般式(II)中、Ｒ23、Ｒ24、Ｒ25で表されるアルコキシ基は、直鎖であっても分岐を有していてもよく、また、無置換であっても置換基を有していてもよい。その炭素数は１〜３０であることが好ましく、１〜２０であることがより好ましい。このようなアルコキシ基としては、例えば、メトキシ基、エトキシ基、ノルマルプロピルオキシ基、イソプロピルオキシ基、ノルマルブチルオキシ基、イソブチルオキシ基、ターシャリーブチルオキシ基、ペンチルオキシ基、シクロペンチルオキシ基、ヘキシルオキシ基、シクロヘキシルオキシ基、ヘプチルオキシ基、オクチルオキシ基、ターシャリーオクチルオキシ基、２−エチルヘキシルオキシ基、デシルオキシ基、ドデシルオキシ基、オクタデシルオキシ基、２，３−ジブロモプロピルオキシ基、アダマンチルオキシ基、ベンジルオキシ基、４−ブロモベンジルオキシ基などが挙げられる。
【００３１】
一般式(II)中、Ｒ23、Ｒ24、Ｒ25で表されるアリールオキシ基は、無置換であっても置換基を有していてもよい。その炭素数は６〜３０であることが好ましく、６〜２０であることが特に好ましい。具体例としては、例えば、フェニルオキシ基、ナフチルオキシ基、アントラニルオキシ基などが挙げられる。
【００３２】
一般式(II)中、Ｒ23、Ｒ24、Ｒ25で表されるアルキルチオ基は、直鎖であっても分岐を有していてもよく、また、無置換であっても置換基を有していてもよい。その炭素数は１〜３０であることが好ましく、１〜２０であることがより好ましい。このようなアルキルチオ基としては、例えば、メチルチオ基、エチルチオ基、ノルマルプロピルチオ基、イソプロピルチオ基、ノルマルブチルチオ基、イソブチルチオ基、ターシャリーブチルチオ基、ペンチルチオ基、シクロペンチルチオ基、ヘキシルチオ基、シクロヘキシルチオ基、ヘプチルチオ基、オクチルチオ基、ターシャリーオクチルチオ基、２−エチルヘキシルチオ基、デシルチオ基、ドデシルチオ基、オクタデシルチオ基、２，３−ジブロモプロピルチオ基、アダマンチルチオ基、ベンジルチオ基、４−ブロモベンジルチオ基などが挙げられる。
【００３３】
一般式(II)中、Ｒ23、Ｒ24、Ｒ25で表されるアリールチオ基は、無置換であっても置換基を有していてもよい。その炭素数は６〜３０であることが好ましく、６〜２０であることが特に好ましい。具体例としては、例えば、フェニルチオ基、ナフチルチオ基、アントラニルチオ基などが挙げられる。
【００３４】
一般式(II)中、Ｒ23、Ｒ24、Ｒ25で表されるアルコキシカルボニル基は、無置換であっても置換基を有していてもよい。その炭素数は１〜３０であることが好ましく、１〜２０であることがより好ましい。このようなアルコキシカルボニル基としては、メチルオキシカルボニル基、エチルオキシカルボニル基、ノルマルプロピルオキシカルボニル基、イソプロピルオキシカルボニル基、ノルマルブチルオキシカルボニル基、イソブチルオキシカルボニル基、ターシャリーブチルオキシカルボニル基、ペンチルオキシカルボニル基、シクロペンチルオキシカルボニル基、ヘキシルオキシカルボニル基、シクロヘキシルオキシカルボニル基、ヘプチルオキシカルボニル基、オクチルオキシカルボニル基、ターシャリーオクチルオキシカルボニル基、２−エチルヘキシルオキシカルボニル基、デシルオキシカルボニル基、ドデシルオキシカルボニル基などが挙げられる。
【００３５】
一般式(II)中、Ｒ23、Ｒ24、Ｒ25で表されるアリールオキシカルボニル基、無置換であっても置換基を有していてもよい。その炭素数は７〜３０であることが好ましく、７〜２０であることが特に好ましい。具体例としては。例えば、フェニルオキシカルボニル基、ナフチルオキシカルボニル基、アントラニルオキシカルボニル基などが挙げられる。
【００３６】
一般式(II)中、Ｒ23、Ｒ24、Ｒ25で表されるアシルオキシ基は、無置換であっても置換基を有していてもよい。その炭素数は１〜３０であることが好ましく、１〜２０であることがより好ましい。このようなアシルオキシ基としては、メチルカルボニルオキシ基、エチルカルボニルオキシ基、ノルマルプロピルカルボニルオキシ基、イソプロピルカルボニルオキシ基、ノルマルブチルカルボニルオキシ基、イソブチルカルボニルオキシ基、ターシャリーブチルカルボニルオキシ基、ペンチルカルボニルオキシ基、シクロペンチルカルボニルオキシ基、ヘキシルカルボニルオキシ基、シクロヘキシルカルボニルオキシ基、ヘプチルカルボニルオキシ基、オクチルカルボニルオキシ基、ターシャリーオクチルカルボニルオキシ基、２−エチルヘキシルカルボニルオキシ基、デシルカルボニルオキシ基、ドデシルカルボニルオキシ基、ベンゾイルオキシ基などが挙げられる。
【００３７】
一般式(II)中、Ｒ23、Ｒ24、Ｒ25で表されるアシルアミノ基は、無置換であっても置換基を有していてもよい。その炭素数は１〜３０であることが好ましく、１〜２０であることがより好ましい。このようなアシルアミノ基としては、メチルカルボニルアミノ基、エチルカルボニルアミノ基、フェニルカルボニルアミノ基などが挙げられる。
【００３８】
一般式(II)中、Ｒ23、Ｒ24、Ｒ25で表されるスルホニルアミノ基は、無置換であっても置換基を有していてもよい。その炭素数は１〜３０であることが好ましく、１〜２０であることがより好ましい。このようなスルホニルアミノ基としては、メチルスルホニルアミノ基、エチルスルホニルアミノ基、フェニルスルホニルアミノ基などが挙げられる。
【００３９】
一般式(II)中、Ｒ23、Ｒ24、Ｒ25で表されるアシル基は、無置換であっても置換基を有していてもよい。その炭素数は１〜３０であることが好ましく、１〜２０であることがより好ましい。このようなアシル基としては、アセチル基、ベンゾイル基などが挙げられる。
【００４０】
一般式(II)中、Ｒ23、Ｒ24、Ｒ25で表されるハロゲン基としては、クロロ基、ブロモ基、ヨード基などが挙げられ、ブロモ基が好ましい。
【００４１】
一般式(II)中、Ｒ1、Ｒ22、Ｒ23、Ｒ24、Ｒ25で表される基が更に置換基を有する場合、置換基としては、ハロゲン原子、アルキル基、アルケニル基、アルコキシ基、アリールオキシ、アルキルチオ基、アルコキシカルボニル基、アリールオキシカルボニル基、アミノ基、アシル基、アルキルアミノカルボニル基、アリールアミノカルボニル基、スルホンアミド基、シアノ基、カルボキシ基、水酸基、スルホン酸基などが挙げられる。これらの中でも、ハロゲン原子、アルコキシ基、アルキルチオ基が特に好ましい。前述のように、Ｒ1、Ｒ22、Ｒ23、Ｒ24、Ｒ25で表される基は、前記反応性基を置換基として含むこともできる。また、置換基として一般式（II）で表される環状アリルスルフィド化合物が置換した場合は、多官能体を表す。
【００４２】
一般式(II)中、ｍ２は０または１の整数を表す。ｍ２は１であることが好ましい。
【００４３】
一般式(II)で表される化合物の好ましい態様としては、Ｒ1およびＲ22は、それぞれ独立に水素原子またはメチル基を表し、Ｒ23、Ｒ24およびＲ25はそれぞれ独立に水素原子、アルキル基、上記反応性基、アリール基、アルコキシ基、アリールオキシ基、アルコキシカルボニル基、アリールオキシカルボニル基、アシルオキシ基、アシルアミノ基、またはアシル基を表す化合物であって、Ｒ23、Ｒ24およびＲ25のうち少なくとも１つが上記反応性基を少なくとも１つ有する化合物を挙げることができる。より好ましい態様としては、一般式(II)中、Ｒ1およびＲ22がそれぞれ独立に水素原子またはメチル基であり、Ｒ23およびＲ24がそれぞれ独立に水素原子、アルキル基、上記反応性基、アリール基、アルコキシ基、アリールオキシ基、アルコキシカルボニル基、アリールオキシカルボニル基、アシルオキシ基、アシルアミノ基、アシル基であり、Ｒ25が水素原子、アルキル基、上記反応性基、アリール基、アシルオキシ基であり、かつｍ２が０または１である化合物であって、Ｒ23、Ｒ24およびＲ25のうち少なくとも１つが上記反応性基を少なくとも１つ有する化合物を挙げることができる。更に好ましい態様としては、一般式(II)中、Ｒ1およびＲ22が水素原子またはメチル基であり、Ｒ23およびＲ24がそれぞれ独立に水素原子、メチル基または上記反応性基であり、Ｒ25がアルキル基、上記反応性基またはアシルオキシ基であり、かつｍ２が０または１である化合物であって、Ｒ23、Ｒ24およびＲ25のうち少なくとも１つが上記反応性基を少なくとも１つ有する化合物を挙げることができる。よりいっそう好ましい態様としては、一般式(II)中、Ｒ1およびＲ22がいずれも水素原子であり、Ｒ23、Ｒ24およびＲ25は、それぞれ独立に水素原子、アルキル基、上記反応性基、アリール基、アルコキシ基、アリールオキシ基またはアシルオキシ基であり、ｍ２が１である化合物であって、Ｒ23、Ｒ24およびＲ25のうち少なくとも１つが上記反応性基を少なくとも１つ有する化合物を挙げることができる。最も好ましい態様としては、Ｒ1およびＲ22がいずれも水素原子であり、Ｒ23、Ｒ24が水素原子であり、Ｒ25が上記反応性基によって置換されたアシルオキシ基であり、かつｍ２が１である化合物を挙げることができる。
【００４４】
一般式(III)で表される化合物
【００４５】
【化６】
2010008470.tif 000007
【００４６】
一般式(III)中、Ｒ1は一般式(I)における定義と同義であり、Ｒ33、Ｒ34およびＲ35はそれぞれ独立に水素原子、アルキル基、ヒドロキシ基、アミノ基、カルボキシ基、酸無水物、イソシアネート基、アリール基、ヘテロ環基、アルコキシ基、アリールオキシ基、アルキルチオ基、アリールチオ基、アルコキシカルボニル基、アリールオキシカルボニル基、アシルオキシ基、アシルアミノ基、スルホニルアミノ基、アシル基またはハロゲン基を表し、ｍ３は０または１を表す。
【００４７】
一般式(III)中、ヒドロキシ基、アミノ基、カルボキシ基、酸無水物およびイソシアネート基からなる群から選ばれる反応性基は、Ｒ1、Ｒ33〜Ｒ35で表される基として、またはＲ1、Ｒ33〜Ｒ35で表される基の置換基として含まれる。一般式(III)中、上記反応性基は、Ｒ33〜Ｒ35のいずれか１つ以上に含まれることが好ましく、Ｒ35に含まれることが更に好ましい。
【００４８】
一般式(III)中、Ｒ1、Ｒ33、Ｒ34、Ｒ35で表されるアルキル基および上記反応性基の詳細は、上述した一般式(I)中のアルキル基および反応性基の説明と同様である。
【００４９】
一般式(III)中、Ｒ33、Ｒ34、Ｒ35で表されるアリール基としては、無置換であっても置換基を有していてもよい。その炭素数は６〜３０であることが好ましく、６〜２０であることが特に好ましい。アリール基の具体例としては、例えば、フェニル基、ナフチル基、アントラニル基などが挙げられる。これらは更に置換基を有していてもよい。
【００５０】
一般式(III)中、Ｒ33、Ｒ34、Ｒ35で表されるヘテロ環基は、炭素数４〜１４のヘテロ環基であることが好ましく、炭素数４〜１０のヘテロ環基であることがより好ましく、炭素数５のヘテロ環基であることが特に好ましい。Ｒ33、Ｒ34、Ｒ35で表されるヘテロ環基の具体例としては、ピリジン環、ピペラジン環、チオフェン環、ピロール環、イミダゾール環、オキサゾール環、チアゾール環が挙げられる。これらは更に置換基を有していてもよい。前記ヘテロ環の中でもピリジン環が特に好ましい。
【００５１】
一般式(III)中、Ｒ33、Ｒ34、Ｒ35で表されるアルコキシ基は、直鎖であっても分岐を有していてもよく、また、無置換であっても置換基を有していてもよい。その炭素数は１〜３０であることが好ましく、１〜２０であることがより好ましい。このようなアルコキシ基としては、例えば、メトキシ基、エトキシ基、ノルマルプロピルオキシ基、イソプロピルオキシ基、ノルマルブチルオキシ基、イソブチルオキシ基、ターシャリーブチルオキシ基、ペンチルオキシ基、シクロペンチルオキシ基、ヘキシルオキシ基、シクロヘキシルオキシ基、ヘプチルオキシ基、オクチルオキシ基、ターシャリーオクチルオキシ基、２−エチルヘキシルオキシ基、デシルオキシ基、ドデシルオキシ基、オクタデシルオキシ基、２，３−ジブロモプロピルオキシ基、アダマンチルオキシ基、ベンジルオキシ基、４−ブロモベンジルオキシ基などが挙げられる。
【００５２】
一般式(III)中、Ｒ33、Ｒ34、Ｒ35で表されるアリールオキシ基は、無置換であっても置換基を有していてもよい。その炭素数は６〜３０であることが好ましく、６〜２０であることが特に好ましい。具体例としては、例えば、フェニルオキシ基、ナフチルオキシ基、アントラニルオキシ基などが挙げられる。
【００５３】
一般式(III)中、Ｒ33、Ｒ34、Ｒ35で表されるアルキルチオ基は、直鎖であっても分岐を有していてもよく、また、無置換であっても置換基を有していてもよい。その炭素数は１〜３０であることが好ましく、１〜２０であることがより好ましい。このようなアルキルチオ基としては、例えば、メチルチオ基、エチルチオ基、ノルマルプロピルチオ基、イソプロピルチオ基、ノルマルブチルチオ基、イソブチルチオ基、ターシャリーブチルチオ基、ペンチルチオ基、シクロペンチルチオ基、ヘキシルチオ基、シクロヘキシルチオ基、ヘプチルチオ基、オクチルチオ基、ターシャリーオクチルチオ基、２−エチルヘキシルチオ基、デシルチオ基、ドデシルチオ基、オクタデシルチオ基、２，３−ジブロモプロピルチオ基、アダマンチルチオ基、ベンジルチオ基、４−ブロモベンジルチオ基などが挙げられる。
【００５４】
一般式(III)中、Ｒ33、Ｒ34、Ｒ35で表されるアリールチオ基は、無置換であっても置換基を有していてもよい。その炭素数は６〜３０であることが好ましく、６〜２０であることが特に好ましい。具体例としては、例えば、フェニルチオ基、ナフチルチオ基、アントラニルチオ基などが挙げられる。
【００５５】
一般式(III)中、Ｒ33、Ｒ34、Ｒ35で表されるアルコキシカルボニル基は、無置換であっても置換基を有していてもよい。その炭素数は１〜３０であることが好ましく、１〜２０であることがより好ましい。このようなアルコキシカルボニル基としては、メチルオキシカルボニル基、エチルオキシカルボニル基、ノルマルプロピルオキシカルボニル基、イソプロピルオキシカルボニル基、ノルマルブチルオキシカルボニル基、イソブチルオキシカルボニル基、ターシャリーブチルオキシカルボニル基、ペンチルオキシカルボニル基、シクロペンチルオキシカルボニル基、ヘキシルオキシカルボニル基、シクロヘキシルオキシカルボニル基、ヘプチルオキシカルボニル基、オクチルオキシカルボニル基、ターシャリーオクチルオキシカルボニル基、２−エチルヘキシルオキシカルボニル基、デシルオキシカルボニル基、ドデシルオキシカルボニル基などが挙げられる。
【００５６】
一般式(III)中、Ｒ33、Ｒ34、Ｒ35で表されるアリールオキシカルボニル基、無置換であっても置換基を有していてもよい。その炭素数は７〜３０であることが好ましく、７〜２０であることが特に好ましい。具体例としては。例えば、フェニルオキシカルボニル基、ナフチルオキシカルボニル基、アントラニルオキシカルボニル基などが挙げられる。
【００５７】
一般式(III)中、Ｒ33、Ｒ34、Ｒ35で表されるアシルオキシ基は、無置換であっても置換基を有していてもよい。その炭素数は１〜３０であることが好ましく、１〜２０であることがより好ましい。このようなアシルオキシ基としては、メチルカルボニルオキシ基、エチルカルボニルオキシ基、ノルマルプロピルカルボニルオキシ基、イソプロピルカルボニルオキシ基、ノルマルブチルカルボニルオキシ基、イソブチルカルボニルオキシ基、ターシャリーブチルカルボニルオキシ基、ペンチルカルボニルオキシ基、シクロペンチルカルボニルオキシ基、ヘキシルカルボニルオキシ基、シクロヘキシルカルボニルオキシ基、ヘプチルカルボニルオキシ基、オクチルカルボニルオキシ基、ターシャリーオクチルカルボニルオキシ基、２−エチルヘキシルカルボニルオキシ基、デシルカルボニルオキシ基、ドデシルカルボニルオキシ基、ベンゾイルオキシ基などが挙げられる。
【００５８】
一般式(III)中、Ｒ33、Ｒ34、Ｒ35で表されるアシルアミノ基は、無置換であっても置換基を有していてもよい。その炭素数は１〜３０であることが好ましく、１〜２０であることがより好ましい。このようなアシルアミノ基としては、メチルカルボニルアミノ基、エチルカルボニルアミノ基、フェニルカルボニルアミノ基などが挙げられる。
【００５９】
一般式(III)中、Ｒ33、Ｒ34、Ｒ35で表されるスルホニルアミノ基は、無置換であっても置換基を有していてもよい。その炭素数は１〜３０であることが好ましく、１〜２０であることがより好ましい。このようなスルホニルアミノ基としては、メチルスルホニルアミノ基、エチルスルホニルアミノ基、フェニルスルホニルアミノ基などが挙げられる。
【００６０】
一般式(III)中、Ｒ33、Ｒ34、Ｒ35で表されるアシル基は、無置換であっても置換基を有していてもよい。その炭素数は１〜３０であることが好ましく、１〜２０であることがより好ましい。このようなアシル基としては、アセチル基、ベンゾイル基などが挙げられる。
【００６１】
一般式(III)中、Ｒ33、Ｒ34、Ｒ35で表されるハロゲン基としては、クロロ基、ブロモ基、ヨード基などが挙げられ、ブロモ基が好ましい。
【００６２】
一般式(III)中、Ｒ1、Ｒ33、Ｒ34、Ｒ35で表される基が更に置換基を有する場合、置換基としては、ハロゲン原子、アルキル基、アルケニル基、アルコキシ基、アリールオキシ、アルキルチオ基、アルコキシカルボニル基、アリールオキシカルボニル基、アミノ基、アシル基、アルキルアミノカルボニル基、アリールアミノカルボニル基、スルホンアミド基、シアノ基、カルボキシ基、水酸基、スルホン酸基などが挙げられる。これらの中でも、ハロゲン原子、アルコキシ基、アルキルチオ基が特に好ましい。前述のように、前記反応性基を置換基として含むこともできる。また、置換基として一般式（III）で表される環状アリルスルフィド化合物が置換した場合は、多官能体を表す。
【００６３】
一般式(III)中、ｍ３は０または１の整数を表す。ｍ３は０であることが好ましい。
【００６４】
一般式(III)で表される化合物の好ましい態様としては、Ｒ1は、水素原子またはメチル基を表し、Ｒ33、Ｒ34およびＲ35はそれぞれ独立に水素原子、アルキル基、上記反応性基、アリール基、アルコキシ基、アリールオキシ基、アルコキシカルボニル基、アリールオキシカルボニル基、アシルオキシ基、アシルアミノ基、またはアシル基を表す化合物であって、Ｒ33、Ｒ34およびＲ35のうち少なくとも１つが上記反応性基を少なくとも１つ有する化合物を挙げることができる。より好ましい態様としては、一般式(III)中、Ｒ1が水素原子またはメチル基であり、Ｒ33およびＲ34がそれぞれ独立に水素原子、アルキル基、上記反応性基、アリール基、アルコキシ基、アリールオキシ基、アルコキシカルボニル基、アリールオキシカルボニル基、アシルオキシ基、アシルアミノ基、アシル基であり、Ｒ35が水素原子、アルキル基、上記反応性基、アリール基、アシルオキシ基であり、かつｍ３が０または１である化合物であって、Ｒ33、Ｒ34およびＲ35のうち少なくとも１つが上記反応性基を少なくとも１つ有する化合物を挙げることができる。更に好ましい態様としては、一般式(III)中、Ｒ1が水素原子またはメチル基であり、Ｒ33およびＲ34がそれぞれ独立に水素原子、メチル基または上記反応性基であり、Ｒ35がアルキル基、アシルオキシ基または上記反応性基であり、かつｍ３が０または１である化合物であって、Ｒ33、Ｒ34およびＲ35のうち少なくとも１つが上記反応性基を少なくとも１つ有する化合物を挙げることができる。よりいっそう好ましい態様としては、一般式(III)中、Ｒ1がメチル基であり、Ｒ33、Ｒ34およびＲ35は、それぞれ独立に水素原子、アルキル基、上記反応性基、アリール基、アルコキシ基、アリールオキシ基またはアシルオキシ基であり、ｍ３が０である化合物であって、Ｒ33、Ｒ34およびＲ35のうち少なくとも１つが上記反応性基を少なくとも１つ有する化合物を挙げることができる。最も好ましい態様としては、Ｒ1がメチル基であり、Ｒ33、Ｒ34が水素原子であり、Ｒ35が上記反応性基によって置換されたアシルオキシ基であり、かつｍ３が０である化合物を挙げることができる。
【００６５】
以下に、一般式(I)で表される化合物の具体例を示す。但し、本発明は下記具体例に限定されるものではない。
【００６６】
【化７】
2010008470.tif 000008
【００６７】
一般式(I)で表される化合物は、例えば、Macromolecules. 1994, 27, 7935. Macromolecules, 1996, 29, 6983.や Macromolecules, 2000, 33, 6722.や J. Po1ym. Sci.: Part A Polym. Chem. 2001, 39, 202等に記載されている方法により合成した環状アリルスルフィド化合物に、上記反応性基を公知の方法で合成することにより得ることができる。
【００６８】
一般式(I)で表される化合物は、熱硬化反応時にマトリックスに固定化された後、光照射によって重合性化合物と重合反応することにより該化合物と結合することによって、結果的に重合性化合物をマトリックスに固定化することができる。本発明の光記録用組成物は、重合性化合物として一般式(IV)で表される環状アリルスルフィド化合物を含む。一般式(I)で表される環状アリルスルフィド化合物、一般式(IV)で表される環状アリルスルフィド化合物は、いずれも重合前後の体積収縮が少ないため、これら２種の化合物を併用することにより、大きな体積収縮を起こすことなく記録保持性を高めることができる。
以下、一般式(IV)で表される化合物について説明する。
【００６９】
【化８】
2010008470.tif 000009
【００７０】
一般式(IV)中、Ｚ2は隣り合う炭素原子、硫黄原子および該硫黄原子と結合する炭素原子とともに環構造を形成する原子団を表す。Ｚ2により形成される環構造の構成要素としてはメチレン炭素を挙げることができ、メチレン炭素以外に、カルボニル基、チオカルボニル基、酸素原子や、硫黄原子など二価の有機連結基を挙げることもでき、これらの組み合わせにより上記環構造が構成される。その環員数は６〜９であることが好ましく、６〜８であることがより好ましく、７〜８であることが特に好ましい。また、その環構造のメチレン炭素数は３〜７であることが好ましく、４〜６であることがより好ましく、４〜５であることが特に好ましい。
【００７１】
一般式(IV)中、Ｒ6は水素原子またはアルキル基を表す。Ｒ6で表されるアルキル基としては直鎖であっても分岐を有していてもよく、また、無置換であっても置換基を有していてもよい。その炭素数は１〜２０であることが好ましく、１〜１０であることがより好ましく、１〜３であることが特に好ましい。
【００７２】
Ｒ6で表されるアルキル基としては、例えば、メチル基、エチル基、ノルマルプロピル基、イソプロピル基、ノルマルブチル基、イソブチル基、ターシャリーブチル基、ペンチル基、シクロペンチル基、ヘキシル基、シクロヘキシル基、ヘプチル基、オクチル基、ターシャリーオクチル基、２−エチルヘキシル基、デシル基、ドデシル基、オクタデシル基、２，３−ジブロモプロピル基、アダマンチル基、ベンジル基、４−ブロモベンジル基などが挙げられる。これらは更に置換基を有していてもよい。
【００７３】
一般式(IV)中、Ｒ6で表される基が更に置換基を有する場合、置換基としてはハロゲン原子、アルキル基、アルケニル基、アルコキシ基、アリールオキシ、アルキルチオ基、アルコキシカルボニル基、アリールオキシカルボニル基、アミノ基、アシル基、アルキルアミノカルボニル基、アリールアミノカルボニル基、スルホンアミド基、シアノ基、カルボキシ基、水酸基、スルホン酸基などが挙げられる。これらの中でも、ハロゲン原子、アルコキシ基、アルキルチオ基が特に好ましい。また、置換基として一般式(IV)の環状アリルスルフィド化合物が置換した場合は、多官能体を表す。
【００７４】
一般式(IV)中、Ｒ6が水素原子またはアルキル基を表し、かつＺ2と隣り合う炭素原子、硫黄原子および該硫黄原子と結合する炭素原子とともに形成される環構造の環員数が６〜９であり、かつＺ2で表される原子団がメチレン炭素以外に、カルボニル基、酸素原子または硫黄原子のいずれか、もしくはそれらの組み合わせを含むことが好ましく、Ｒ6が水素原子またはアルキル基を表し、かつＺ2と隣り合う炭素原子、硫黄原子および該硫黄原子と結合する炭素原子とともに形成される環構造の環員数が６〜８であり、かつＺ2で表される原子団がメチレン炭素以外にカルボニル基と酸素原子の組み合わせ、または硫黄原子を含むことがより好ましく、Ｒ6が水素原子またはアルキル基を表し、かつＺ6と隣り合う炭素原子、硫黄原子および該硫黄原子と結合する炭素原子とともに形成される環構造の環員数が７〜８であり、かつＺ6で表される原子団がメチレン炭素以外に硫黄原子を含むこと特に好ましい。一般式(IV)で表される化合物は、一般式(V)、または一般式（VI）で表される化合物であることが好ましく、記録特性の点からは一般式（V）で表される化合物であることがより好ましい。
以下に、一般式(V)で表される化合物および一般式(VI)で表される化合物について説明する。
【００７５】
【化９】
2010008470.tif 000010
【００７６】
一般式(V)中、Ｒ6は一般式(IV)における定義と同義であり、Ｒ52は水素原子またはアルキル基を表し、Ｒ53、Ｒ54およびＲ55はそれぞれ独立に水素原子、アルキル基、アリール基、ヘテロ環基、アルコキシ基、アリールオキシ基、アルキルチオ基、アリールチオ基、アルコキシカルボニル基、アリールオキシカルボニル基、アシルオキシ基、アシルアミノ基、スルホニルアミノ基、アミノ基、アシル基またはハロゲン基を表し、ｍ５は０または１を表す。
【００７７】
一般式(V)中、Ｒ6、Ｒ52、Ｒ53、Ｒ54、Ｒ55で表されるアルキル基の詳細は、上述した一般式(IV)中のアルキル基の説明と同様である。
【００７８】
一般式(V)中、Ｒ53、Ｒ54、Ｒ55で表されるアリール基としては、無置換であっても置換基を有していてもよい。その炭素数は６〜３０であることが好ましく、６〜２０であることが特に好ましい。アリール基の具体例としては、例えば、フェニル基、ナフチル基、アントラニル基などが挙げられる。これらは更に置換基を有していてもよい。
【００７９】
一般式(V)中、Ｒ53、Ｒ54、Ｒ55で表されるヘテロ環基は、炭素数４〜１４のヘテロ環基であることが好ましく、炭素数４〜１０のヘテロ環基であることがより好ましく、炭素数５のヘテロ環基であることが特に好ましい。Ｒ53、Ｒ54、Ｒ55で表されるヘテロ環基の具体例としては、ピリジン環、ピペラジン環、チオフェン環、ピロール環、イミダゾール環、オキサゾール環、チアゾール環が挙げられる。これらは更に置換基を有していてもよい。前記ヘテロ環の中でもピリジン環が特に好ましい。
【００８０】
一般式(V)中、Ｒ53、Ｒ54、Ｒ55で表されるアルコキシ基は、直鎖であっても分岐を有していてもよく、また、無置換であっても置換基を有していてもよい。その炭素数は１〜３０であることが好ましく、１〜２０であることがより好ましい。このようなアルコキシ基としては、例えば、メトキシ基、エトキシ基、ノルマルプロピルオキシ基、イソプロピルオキシ基、ノルマルブチルオキシ基、イソブチルオキシ基、ターシャリーブチルオキシ基、ペンチルオキシ基、シクロペンチルオキシ基、ヘキシルオキシ基、シクロヘキシルオキシ基、ヘプチルオキシ基、オクチルオキシ基、ターシャリーオクチルオキシ基、２−エチルヘキシルオキシ基、デシルオキシ基、ドデシルオキシ基、オクタデシルオキシ基、２，３−ジブロモプロピルオキシ基、アダマンチルオキシ基、ベンジルオキシ基、４−ブロモベンジルオキシ基などが挙げられる。
【００８１】
一般式(V)中、Ｒ53、Ｒ54、Ｒ55で表されるアリールオキシ基は、無置換であっても置換基を有していてもよい。その炭素数は６〜３０であることが好ましく、６〜２０であることが特に好ましい。具体例としては、例えば、フェニルオキシ基、ナフチルオキシ基、アントラニルオキシ基などが挙げられる。
【００８２】
一般式(V)中、Ｒ53、Ｒ54、Ｒ55で表されるアルキルチオ基は、直鎖であっても分岐を有していてもよく、また、無置換であっても置換基を有していてもよい。その炭素数は１〜３０であることが好ましく、１〜２０であることがより好ましい。このようなアルキルチオ基としては、例えば、メチルチオ基、エチルチオ基、ノルマルプロピルチオ基、イソプロピルチオ基、ノルマルブチルチオ基、イソブチルチオ基、ターシャリーブチルチオ基、ペンチルチオ基、シクロペンチルチオ基、ヘキシルチオ基、シクロヘキシルチオ基、ヘプチルチオ基、オクチルチオ基、ターシャリーオクチルチオ基、２−エチルヘキシルチオ基、デシルチオ基、ドデシルチオ基、オクタデシルチオ基、２，３−ジブロモプロピルチオ基、アダマンチルチオ基、ベンジルチオ基、４−ブロモベンジルチオ基などが挙げられる。
【００８３】
一般式(V)中、Ｒ53、Ｒ54、Ｒ55で表されるアリールチオ基は、無置換であっても置換基を有していてもよい。その炭素数は６〜３０であることが好ましく、６〜２０であることが特に好ましい。具体例としては、例えば、フェニルチオ基、ナフチルチオ基、アントラニルチオ基などが挙げられる。
【００８４】
一般式(V)中、Ｒ53、Ｒ54、Ｒ55で表されるアルコキシカルボニル基は、無置換であっても置換基を有していてもよい。その炭素数は１〜３０であることが好ましく、１〜２０であることがより好ましい。このようなアルコキシカルボニル基としては、メチルオキシカルボニル基、エチルオキシカルボニル基、ノルマルプロピルオキシカルボニル基、イソプロピルオキシカルボニル基、ノルマルブチルオキシカルボニル基、イソブチルオキシカルボニル基、ターシャリーブチルオキシカルボニル基、ペンチルオキシカルボニル基、シクロペンチルオキシカルボニル基、ヘキシルオキシカルボニル基、シクロヘキシルオキシカルボニル基、ヘプチルオキシカルボニル基、オクチルオキシカルボニル基、ターシャリーオクチルオキシカルボニル基、２−エチルヘキシルオキシカルボニル基、デシルオキシカルボニル基、ドデシルオキシカルボニル基などが挙げられる。
【００８５】
一般式(V)中、Ｒ53、Ｒ54、Ｒ55で表されるアリールオキシカルボニル基は、無置換であっても置換基を有していてもよい。その炭素数は７〜３０であることが好ましく、７〜２０であることが特に好ましい。具体例としては。例えば、フェニルオキシカルボニル基、ナフチルオキシカルボニル基、アントラニルオキシカルボニル基などが挙げられる。
【００８６】
一般式(V)中、Ｒ53、Ｒ54、Ｒ55で表されるアシルオキシ基は、無置換であっても置換基を有していてもよい。その炭素数は１〜３０であることが好ましく、１〜２０であることがより好ましい。このようなアシルオキシ基としては、メチルカルボニルオキシ基、エチルカルボニルオキシ基、ノルマルプロピルカルボニルオキシ基、イソプロピルカルボニルオキシ基、ノルマルブチルカルボニルオキシ基、イソブチルカルボニルオキシ基、ターシャリーブチルカルボニルオキシ基、ペンチルカルボニルオキシ基、シクロペンチルカルボニルオキシ基、ヘキシルカルボニルオキシ基、シクロヘキシルカルボニルオキシ基、ヘプチルカルボニルオキシ基、オクチルカルボニルオキシ基、ターシャリーオクチルカルボニルオキシ基、２−エチルヘキシルカルボニルオキシ基、デシルカルボニルオキシ基、ドデシルカルボニルオキシ基、ベンゾイルオキシ基などが挙げられる。
【００８７】
一般式(V)中、Ｒ53、Ｒ54、Ｒ55で表されるアシルアミノ基は、無置換であっても置換基を有していてもよい。その炭素数は１〜３０であることが好ましく、１〜２０であることがより好ましい。このようなアシルアミノ基としては、メチルカルボニルアミノ基、エチルカルボニルアミノ基、フェニルカルボニルアミノ基などが挙げられる。
【００８８】
一般式(V)中、Ｒ53、Ｒ54、Ｒ55で表されるスルホニルアミノ基は、無置換であっても置換基を有していてもよい。その炭素数は１〜３０であることが好ましく、１〜２０であることがより好ましい。このようなスルホニルアミノ基としては、メチルスルホニルアミノ基、エチルスルホニルアミノ基、フェニルスルホニルアミノ基などが挙げられる。
【００８９】
一般式(V)中、Ｒ53、Ｒ54、Ｒ55で表されるアミノ基は、一置換アミノ基であっても、二置換のアミノ基であってもよく、二置換のアミノ基が好ましい。無置換であっても置換基を有していてもよい。その炭素数は１〜３０であることが好ましく、１〜２０であることがより好ましい。このようなアミノ基としては、例えば、ジメチルアミノ基、ジフェニルアミノ基などが挙げられる。
【００９０】
一般式(V)中、Ｒ53、Ｒ54、Ｒ55で表されるアシル基は、無置換であっても置換基を有していてもよい。その炭素数は１〜３０であることが好ましく、１〜２０であることがより好ましい。このようなアシル基としては、アセチル基、ベンゾイル基などが挙げられる。
【００９１】
一般式(V)中、Ｒ53、Ｒ54、Ｒ55で表されるハロゲン基としては、クロロ基、ブロモ基、ヨード基などが挙げられ、ブロモ基が好ましい。
【００９２】
一般式(V)中、Ｒ6、Ｒ52、Ｒ53、Ｒ54、Ｒ55で表される基が更に置換基を有する場合、置換基としては、ハロゲン原子、アルキル基、アルケニル基、アルコキシ基、アリールオキシ、アルキルチオ基、アルコキシカルボニル基、アリールオキシカルボニル基、アミノ基、アシル基、アルキルアミノカルボニル基、アリールアミノカルボニル基、スルホンアミド基、シアノ基、カルボキシ基、水酸基、スルホン酸基などが挙げられる。これらの中でも、ハロゲン原子、アルコキシ基、アルキルチオ基が特に好ましい。また、置換基として一般式（V）で表される環状アリルスルフィド化合物が置換した場合は、多官能体を表す。
【００９３】
一般式(V)中、ｍ５は０または１の整数を表す。ｍ５は１であることが好ましい。
【００９４】
一般式(V)で表される化合物の好ましい態様としては、Ｒ6およびＲ52は、それぞれ独立に水素原子またはメチル基を表し、Ｒ53、Ｒ54およびＲ55はそれぞれ独立に水素原子、アルキル基、アリール基、アルコキシ基、アリールオキシ基、アルコキシカルボニル基、アリールオキシカルボニル基、アシルオキシ基、アシルアミノ基、アミノ基またはアシル基を表す化合物を挙げることができる。より好ましい態様としては、一般式(V)中、Ｒ6およびＲ52がそれぞれ独立に水素原子またはメチル基であり、Ｒ53およびＲ54がそれぞれ独立に水素原子、アルキル基、アリール基、アルコキシ基、アリールオキシ基、アルコキシカルボニル基、アリールオキシカルボニル基、アシルオキシ基、アシルアミノ基、アミノ基、アシル基であり、Ｒ55が水素原子、アルキル基、アリール基、アシルオキシ基であり、かつｍ５が０または１である化合物を挙げることができる。更に好ましい態様としては、一般式(V)中、Ｒ6およびＲ52が水素原子またはメチル基であり、Ｒ53およびＲ54がそれぞれ独立に水素原子またはメチル基であり、Ｒ55がアルキル基またはアシルオキシ基であり、かつｍ５が０または１である化合物を挙げることができる。よりいっそう好ましい態様としては、一般式(V)中、Ｒ6およびＲ52がいずれも水素原子であり、Ｒ53、Ｒ54およびＲ55は、それぞれ独立に水素原子、アルキル基、アリール基、アルコキシ基、アリールオキシ基またはアシルオキシ基であり、ｍ５が１である化合物を挙げることができる。最も好ましい態様としては、Ｒ6およびＲ52がいずれも水素原子であり、Ｒ53、Ｒ54が水素原子であり、Ｒ55がアシルオキシ基であり、かつｍ５が１である化合物を挙げることができる。
【００９５】
【化１０】
2010008470.tif 000011
【００９６】
一般式(VI)中、Ｒ6は一般式(IV)における定義と同義であり、Ｒ63、Ｒ64およびＲ65はそれぞれ独立に水素原子、アルキル基、アリール基、ヘテロ環基、アルコキシ基、アリールオキシ基、アルキルチオ基、アリールチオ基、アルコキシカルボニル基、アリールオキシカルボニル基、アシルオキシ基、アシルアミノ基、スルホニルアミノ基、アミノ基、アシル基またはハロゲン基を表し、ｍ６は０または１を表す。
【００９７】
一般式（VI）中、Ｒ6、Ｒ63、Ｒ64、Ｒ65で表されるアルキル基の詳細は、上述した一般式(IV)中のアルキル基の説明と同様である。
【００９８】
一般式(VI)中、Ｒ63、Ｒ64、Ｒ65で表されるアリール基としては、無置換であっても置換基を有していてもよい。その炭素数は６〜３０であることが好ましく、６〜２０であることが特に好ましい。アリール基の具体例としては、例えば、フェニル基、ナフチル基、アントラニル基などが挙げられる。これらは更に置換基を有していてもよい。
【００９９】
一般式(VI)中、Ｒ63、Ｒ64、Ｒ65で表されるヘテロ環基は、炭素数４〜１４のヘテロ環基であることが好ましく、炭素数４〜１０のヘテロ環基であることがより好ましく、炭素数５のヘテロ環基であることが特に好ましい。Ｒ63、Ｒ64、Ｒ65で表されるヘテロ環基の具体例としては、ピリジン環、ピペラジン環、チオフェン環、ピロール環、イミダゾール環、オキサゾール環、チアゾール環が挙げられる。これらは更に置換基を有していてもよい。前記ヘテロ環の中でもピリジン環が特に好ましい。
【０１００】
一般式(VI)中、Ｒ63、Ｒ64、Ｒ65で表されるアルコキシ基は、直鎖であっても分岐を有していてもよく、また、無置換であっても置換基を有していてもよい。その炭素数は１〜３０であることが好ましく、１〜２０であることがより好ましい。このようなアルコキシ基としては、例えば、メトキシ基、エトキシ基、ノルマルプロピルオキシ基、イソプロピルオキシ基、ノルマルブチルオキシ基、イソブチルオキシ基、ターシャリーブチルオキシ基、ペンチルオキシ基、シクロペンチルオキシ基、ヘキシルオキシ基、シクロヘキシルオキシ基、ヘプチルオキシ基、オクチルオキシ基、ターシャリーオクチルオキシ基、２−エチルヘキシルオキシ基、デシルオキシ基、ドデシルオキシ基、オクタデシルオキシ基、２，３−ジブロモプロピルオキシ基、アダマンチルオキシ基、ベンジルオキシ基、４−ブロモベンジルオキシ基などが挙げられる。
【０１０１】
一般式(VI)中、Ｒ63、Ｒ64、Ｒ65で表されるアリールオキシ基は、無置換であっても置換基を有していてもよい。その炭素数は６〜３０であることが好ましく、６〜２０であることが特に好ましい。具体例としては、例えば、フェニルオキシ基、ナフチルオキシ基、アントラニルオキシ基などが挙げられる。
【０１０２】
一般式(VI)中、Ｒ63、Ｒ64、Ｒ65で表されるアルキルチオ基は、直鎖であっても分岐を有していてもよく、また、無置換であっても置換基を有していてもよい。その炭素数は１〜３０であることが好ましく、１〜２０であることがより好ましい。このようなアルキルチオ基としては、例えば、メチルチオ基、エチルチオ基、ノルマルプロピルチオ基、イソプロピルチオ基、ノルマルブチルチオ基、イソブチルチオ基、ターシャリーブチルチオ基、ペンチルチオ基、シクロペンチルチオ基、ヘキシルチオ基、シクロヘキシルチオ基、ヘプチルチオ基、オクチルチオ基、ターシャリーオクチルチオ基、２−エチルヘキシルチオ基、デシルチオ基、ドデシルチオ基、オクタデシルチオ基、２，３−ジブロモプロピルチオ基、アダマンチルチオ基、ベンジルチオ基、４−ブロモベンジルチオ基などが挙げられる。
【０１０３】
一般式(VI)中、Ｒ63、Ｒ64、Ｒ65で表されるアリールチオ基は、無置換であっても置換基を有していてもよい。その炭素数は６〜３０であることが好ましく、６〜２０であることが特に好ましい。具体例としては、例えば、フェニルチオ基、ナフチルチオ基、アントラニルチオ基などが挙げられる。
【０１０４】
一般式(VI)中、Ｒ63、Ｒ64、Ｒ65で表されるアルコキシカルボニル基は、無置換であっても置換基を有していてもよい。その炭素数は１〜３０であることが好ましく、１〜２０であることがより好ましい。このようなアルコキシカルボニル基としては、メチルオキシカルボニル基、エチルオキシカルボニル基、ノルマルプロピルオキシカルボニル基、イソプロピルオキシカルボニル基、ノルマルブチルオキシカルボニル基、イソブチルオキシカルボニル基、ターシャリーブチルオキシカルボニル基、ペンチルオキシカルボニル基、シクロペンチルオキシカルボニル基、ヘキシルオキシカルボニル基、シクロヘキシルオキシカルボニル基、ヘプチルオキシカルボニル基、オクチルオキシカルボニル基、ターシャリーオクチルオキシカルボニル基、２−エチルヘキシルオキシカルボニル基、デシルオキシカルボニル基、ドデシルオキシカルボニル基などが挙げられる。
【０１０５】
一般式(VI)中、Ｒ63、Ｒ64、Ｒ65で表されるアリールオキシカルボニル基、無置換であっても置換基を有していてもよい。その炭素数は７〜３０であることが好ましく、７〜２０であることが特に好ましい。具体例としては、例えば、フェニルオキシカルボニル基、ナフチルオキシカルボニル基、アントラニルオキシカルボニル基などが挙げられる。
【０１０６】
一般式(VI)中、Ｒ63、Ｒ64、Ｒ65で表されるアシルオキシ基は、無置換であっても置換基を有していてもよい。その炭素数は１〜３０であることが好ましく、１〜２０であることがより好ましい。このようなアシルオキシ基としては、メチルカルボニルオキシ基、エチルカルボニルオキシ基、ノルマルプロピルカルボニルオキシ基、イソプロピルカルボニルオキシ基、ノルマルブチルカルボニルオキシ基、イソブチルカルボニルオキシ基、ターシャリーブチルカルボニルオキシ基、ペンチルカルボニルオキシ基、シクロペンチルカルボニルオキシ基、ヘキシルカルボニルオキシ基、シクロヘキシルカルボニルオキシ基、ヘプチルカルボニルオキシ基、オクチルカルボニルオキシ基、ターシャリーオクチルカルボニルオキシ基、２−エチルヘキシルカルボニルオキシ基、デシルカルボニルオキシ基、ドデシルカルボニルオキシ基、ベンゾイルオキシ基などが挙げられる。
【０１０７】
一般式(VI)中、Ｒ63、Ｒ64、Ｒ65で表されるアシルアミノ基は、無置換であっても置換基を有していてもよい。その炭素数は１〜３０であることが好ましく、１〜２０であることがより好ましい。このようなアシルアミノ基としては、メチルカルボニルアミノ基、エチルカルボニルアミノ基、フェニルカルボニルアミノ基などが挙げられる。
一般式(VI)中、Ｒ63、Ｒ64、Ｒ65で表されるスルホニルアミノ基は、無置換であっても置換基を有していてもよい。その炭素数は１〜３０であることが好ましく、１〜２０であることがより好ましい。このようなスルホニルアミノ基としては、メチルスルホニルアミノ基、エチルスルホニルアミノ基、フェニルスルホニルアミノ基などが挙げられる。
【０１０８】
一般式(VI)中、Ｒ63、Ｒ64、Ｒ65で表されるアミノ基は、一置換アミノ基であっても、二置換のアミノ基であってもよく、二置換のアミノ基が好ましい。無置換であっても置換基を有していてもよい。その炭素数は１〜３０であることが好ましく、１〜２０であることがより好ましい。このようなアミノ基としては、例えば、ジメチルアミノ基、ジフェニルアミノ基などが挙げられる。
【０１０９】
一般式(VI)中、Ｒ63、Ｒ64、Ｒ65で表されるアシル基は、無置換であっても置換基を有していてもよい。その炭素数は１〜３０であることが好ましく、１〜２０であることがより好ましい。このようなアシル基としては、アセチル基、ベンゾイル基などが挙げられる。
【０１１０】
一般式(VI)中、Ｒ63、Ｒ64、Ｒ65で表されるハロゲン基としては、クロロ基、ブロモ基、ヨード基などが挙げられ、ブロモ基が好ましい。
【０１１１】
一般式(VI)中、Ｒ1、Ｒ63、Ｒ64、Ｒ65で表される基が更に置換基を有する場合、置換基としては、ハロゲン原子、アルキル基、アルケニル基、アルコキシ基、アリールオキシ、アルキルチオ基、アルコキシカルボニル基、アリールオキシカルボニル基、アミノ基、アシル基、アルキルアミノカルボニル基、アリールアミノカルボニル基、スルホンアミド基、シアノ基、カルボキシ基、水酸基、スルホン酸基などが挙げられる。これらの中でも、ハロゲン原子、アルコキシ基、アルキルチオ基が特に好ましい。また、置換基として一般式（VI）で表される環状アリルスルフィド化合物が置換した場合は、多官能体を表す。
【０１１２】
一般式(VI)中、ｍ６は０または１の整数を表す。ｍ６は０であることが好ましい。
【０１１３】
一般式(VI)で表される化合物の好ましい態様としては、Ｒ6は、水素原子またはメチル基を表し、Ｒ63、Ｒ64およびＲ65はそれぞれ独立に水素原子、アルキル基、アリール基、アルコキシ基、アリールオキシ基、アルコキシカルボニル基、アリールオキシカルボニル基、アシルオキシ基、アシルアミノ基、アミノ基またはアシル基を表す化合物を挙げることができる。より好ましい態様としては、一般式(VI)中、Ｒ6が水素原子またはメチル基であり、Ｒ63およびＲ64がそれぞれ独立に水素原子、アルキル基、アリール基、アルコキシ基、アリールオキシ基、アルコキシカルボニル基、アリールオキシカルボニル基、アシルオキシ基、アシルアミノ基、アミノ基、アシル基であり、Ｒ65が水素原子、アルキル基、アリール基、アシルオキシ基であり、かつｍ６が０または１である化合物を挙げることができる。更に好ましい態様としては、一般式(VI)中、Ｒ6が水素原子またはメチル基であり、Ｒ63およびＲ64がそれぞれ独立に水素原子またはメチル基であり、Ｒ65がアルキル基またはアシルオキシ基であり、かつｍ６が０または１である化合物を挙げることができる。よりいっそう好ましい態様としては、一般式(VI)中、Ｒ6がメチル基であり、Ｒ63、Ｒ64およびＲ65は、それぞれ独立に水素原子、アルキル基、アリール基、アルコキシ基、アリールオキシ基またはアシルオキシ基であり、ｍ６が０である化合物を挙げることができる。最も好ましい態様としては、Ｒ6がメチル基であり、Ｒ63、Ｒ64が水素原子であり、Ｒ65がアシルオキシ基であり、かつｍ６が０である化合物を挙げることができる。
【０１１４】
以下に、一般式（IV）で表される環状アリルスルフィド化合物の具体例を示す。但し、本発明は下記具体例に限定されるものではない。
【０１１５】
【化１１】
2010008470.tif 000012
【０１１６】
【化１２】
2010008470.tif 000013
【０１１７】
【化１３】
2010008470.tif 000014
【０１１８】
【化１４】
2010008470.tif 000015
【０１１９】
【化１５】
2010008470.tif 000016
【０１２０】
以上説明した一般式(IV)で表される化合物の合成方法は、例えば、Macromolecules. 1994, 27, 7935. Macromolecules, 1996, 29, 6983.や Macromolecules, 2000, 33, 6722.や J. Po1ym. Sci.: Part A Polym. Chem. 2001, 39, 202等に詳細に記載されている。合成方法の詳細は、後述の実施例も参照できる。
【０１２１】
本発明の光記録用組成物における一般式(I)で表される化合物の含有量は特に制限はなく、目的に応じて適宜選択することができるが、記録の保存安定性向上の観点から、０．１〜２０質量％が好ましく、０．５〜１０質量％がより好ましく、１〜５質量％が更に好ましい。また、本発明の光記録用組成物における一般式(IV)で表される環状アリルスルフィド化合物の含有量は１〜５０質量％が好ましく、１〜３０質量％がより好ましく、２〜２０質量％が更に好ましい。前記含有量が５０質量％以下であれば、干渉像の安定性を容易に確保することができ、１質量％以上であれば、回折効率の点で望ましい性能を得ることができる。一般式(I)で表される化合物および一般式(IV)で表される化合物は、いずれも一種のみ用いてもよく、二種以上を併用することもできる。
【０１２２】
光ラジカル重合開始剤
本発明の光記録用組成物は、ホログラフィック記録用組成物として好ましく用いられ、特にボリュームホログラフィック記録用組成物として好適である。本発明の光記録用組成物がホログラフィック記録用組成物として使用される場合、一般式(I)で表される化合物および一般式(IV)で表される化合物とともに、光ラジカル重合開始剤を含むことができる。光ラジカル重合開始剤としては、記録光に感度を有するものであればよく特に限定されるものではないが、具体例としては、例えば、２，２’−ビス（ｏ−クロロフェニル）−４，４’，５，５’−テトラフェニル−１，１’−ビイミダゾール、２，４，６−トリス（トリクロロメチル）−１，３，５−トリアジン、２，４−ビス（トリクロロメチル）−６−（ｐ−メトキシフェニルビニル）−１，３，５−トリアジン、ジフェニルヨードニウムテトラフルオロボレート、ジフェニルヨードニウムヘキサフルオロホスフェート、４，４’−ジ−ｔ−ブチルジフェニルヨードニウムテトラフルオロボレート、４−ジエチルアミノフェニルベンゼンジアゾニウムヘキサフルオロホスフェート、ベンゾイン、２−ヒドロキシ−２−メチル−１−フェニルプロパン−２−オン、ベンゾフェノン、チオキサントン、２，４，６−トリメチルベンゾイルジフェニルアシルホスフィンオキシド、トリフェニルブチルボレートテトラエチルアンモニウム、ビス（η５−２，４−シクロペンタジエン−１−イル）ビス〔２，６−ジフルオロ−３−（１Ｈ−ピロール−１−イル）フェニルチタニウム〕等が挙げられる。本発明の光記録用組成物において、光ラジカル重合開始剤は、１種単独で使用してもよいし、２種以上を併用してもよい。また、照射する光の波長に合わせて後述する増感色素を併用してもよい。
【０１２３】
光ラジカル重合開始剤として好適なものとしては、下記一般式(VII)で表される化合物を挙げることができる。
【０１２４】
【化１６】
2010008470.tif 000017
【０１２５】
一般式(VII)中、Ｒa、ＲbおよびＲcは、それぞれ独立にアルキル基、アリール基またはヘテロ環基を表し、Ｘは酸素原子または硫黄原子を表す。
以下に、一般式(VII)で表される化合物の詳細を説明する。
【０１２６】
一般式(VII)中、Ｒa、ＲbおよびＲcは、それぞれ独立にアルキル基、アリール基またはヘテロ環基を表す。
【０１２７】
Ｒa、ＲbおよびＲcで表されるアルキル基としては直鎖であっても分岐を有していてもよく、また、無置換であっても置換基を有していてもよい。その炭素数は１〜３０であることが好ましく、１〜２０であることがより好ましい。
【０１２８】
Ｒa、ＲbおよびＲcで表されるアルキル基としては、例えば、メチル基、エチル基、ノルマルプロピル基、イソプロピル基、ノルマルブチル基、イソブチル基、ターシャリーブチル基、ペンチル基、シクロペンチル基、ヘキシル基、シクロヘキシル基、ヘプチル基、オクチル基、ターシャリーオクチル基、２−エチルヘキシル基、デシル基、ドデシル基、オクタデシル基、２，３−ジブロモプロピル基、アダマンチル基、ベンジル基、４−ブロモベンジル基などが挙げられる。これらは更に置換基を有していてもよい。これらの中でも、求核性の化合物、例えば水やアルコールなどに対する安定性の点から、ターシャリーブチル基が最も好ましい。
【０１２９】
一般式(VII)中、Ｒa、ＲbおよびＲcで表されるアリール基としては、無置換であっても置換基を有していてもよい。その炭素数は６〜３０であることが好ましく、６〜２０であることが特に好ましい。アリール基の具体例としては、例えば、フェニル基、ナフチル基、アントラニル基などが挙げられる。これらは更に置換基を有していてもよい。中でもＲaが２位にアルキル基、アリール基、アルコキシ基またはハロゲン基を有するアリール基であるであることが好ましく、更に、２位および６位にアルキル基、アリール基、アルコキシ基またはハロゲン基を有するアリール基であることがより好ましい。例えばＲ11は２−メチルフェニル基、２，４，６−トリメチルフェニル基、２，６−ジクロロフェニル基、２，６−ジメトキシフェニル基、２，６−トリフルオロメチルフェニル基であることが好ましく、２，４，６−トリメチルフェニル基、２，６−ジクロロフェニル基、２，６−ジメトキシフェニル基であることが特に好ましい。２位、または２位および６位に上記置換基を有することが好ましい理由としては、例えばＪａｃｏｂｉ，  Ｍ．；  Ｈｅｎｎｅ，  Ａ．  Ｐｏｌｙｍｅｒｓ  Ｐａｉｎｔ  Ｃｏｌｏｕｒ  Ｊｏｕｒｎａｌ  １９８５，  １７５，  ６３６．に記載されているように求核性の化合物、例えば水やアルコールなどに対する安定性が向上することが挙げられる。上記置換基としてのアルキル基およびアリール基の好ましい例等の詳細は、先にＲa、ＲbおよびＲcで表されるアルキル基について述べた通りである。
【０１３０】
一般式(VII)中、Ｒa、ＲbおよびＲcで表されるヘテロ環基は、環員数４〜８が好ましく、環員数４〜６がより好ましく、環員数５または６が特に好ましい。具体例としては、ピリジン環、ピペラジン環、チオフェン環、ピロール環、イミダゾール環、オキサゾール環、チアゾール環が挙げられる。これらは更に置換基を有していてもよい。前記ヘテロ環の中でもピリジン環が特に好ましい。
【０１３１】
一般式(VII)中、Ｒa、ＲbおよびＲc表される基が更に置換基を有する場合、置換基としてはハロゲン基、アルキル基、アルケニル基、アルコキシ基、アリールオキシ、アルキルチオ基、アルコキシカルボニル基、アリールオキシカルボニル基、アミノ基、アシル基、アルキルアミノカルボニル基、アリールアミノカルボニル基、スルホンアミド基、シアノ基、カルボキシ基、水酸基、スルホン酸基などが挙げられる。これらの中でも、ハロゲン基、アルコキシ基、アルキルチオ基が特に好ましい。さらに前述のようにＲaがアリール基である場合、該アリール基は２位または２位および６位に上記置換基を有することが好ましい。
【０１３２】
一般式(VII)中、Ｘは酸素原子または硫黄原子を表し、酸素原子であることが好ましい。
【０１３３】
一般式(VII)で表される化合物の好ましい態様としては、Ｒaが２位にアルキル基、アリール基、アルコキシ基またはハロゲン基を有するアリール基であり、Ｒbがアリール基であり、Ｒcがアルキル基であり、Ｘが酸素原子または硫黄原子である化合物を挙げることができる。より好ましい態様としては、Ｒaが２位および６位にアルキル基、アリール基、アルコキシ基またはハロゲン基を有するアリール基であり、Ｒbがアリール基であり、Ｒcがアルキル基であり、Ｘが酸素原子である化合物を挙げることができる。更に好ましい態様としては、Ｒaが２，６−ジメトキシベンゾイル基または２，６−ジクロロベンゾイル基であり、Ｒbがフェニル基であり、Ｒcがエチル基またはイソプロピル基であり、Ｘが酸素原子である化合物を挙げることができる。
【０１３４】
以下に、一般式(VII)で表されるリン化合物の具体例を示す。但し、本発明は下記具体例に限定されるものではない。
【０１３５】
【化１７】
2010008470.tif 000018
【０１３６】
【化１８】
2010008470.tif 000019
【０１３７】
以上説明した一般式(VII)で表される化合物の合成方法は、例えば、ＤＥ２８３０９２７Ａ１等に詳細に記載されている。
【０１３８】
本発明の光記録用組成物における光ラジカル重合開始剤の含有量は、０．０１〜５質量％が好ましく、１〜３質量％がより好ましい。前記含有量が０．０１質量％以上であれば、干渉像を感度良く確保することができる。５質量％以下であれば記録光に対して十分な透過率を有し良好な記録感度を示すことができる記録層を形成することができる。
【０１３９】
マトリックス形成成分
光記録媒体の記録層には、一般にマトリックスと呼ばれる記録や保存に関わるモノマーや光重合開始剤を保持するためのポリマーが含まれる。マトリックスは、塗膜性、膜強度、およびホログラム記録特性向上の効果を高める目的で使用されるものである。本発明の光記録用組成物は、マトリックス形成成分（マトリックス前駆体）として、多官能イソシアネートおよび多官能アルコールを含む。上記成分は、多官能であるため３次元ポリウレタンマトリックスを形成することができ記録の保持性に優れる。更に本発明では一般式(I)で表される化合物を介して記録用モノマーをマトリックスに固定化することができる。これらの作用により、本発明の光記録用組成物から形成される記録層は、優れた記録保持性を発揮することができる。なお、本発明において「多官能」とは、二官能以上であることをいうものとする。多官能イソシアネートおよび多官能アルコールは、例えば基板表面等に塗布した後に硬化処理を施すことによりマトリックスを形成することができ、上記マトリックス形成成分を使用することにより、溶剤を使用せず、または少量の溶剤使用により、記録層を形成することができる。また、上記マトリックス形成成分は熱硬化性化合物であり、触媒などを使用して光照射により硬化する光硬化性化合物と比べて記録特性の点で優れている。
以下に、前記多官能イソシアネートおよび多官能アルコールについて説明する。
【０１４０】
多官能イソシアネートとしては、具体的には、ビスシクロヘキシルメタンジイソシアネート、ヘキサメチレンジイソシアネート、フェニレン−１，３−ジイソシアネート、フェニレン−１，４−ジイソシアネート、１−メトキシフェニレン−２，４−ジイソシアネート、１−メチルフェニレン−２，４−ジイソシアネート、２，４−トリレンジイソシアネート、２，６−トリレンジイソシアネート、１，３−キシリレンジイソシアネート、１，４−キシリレンジイソシアネート、ビフェニレン−４，４'−ジイソシアネート、３，３'−ジメトキシビフェニレン−４，４'−ジイソシアネート、３，３'−ジメチルビフェニレン−４，４'−ジイソシアネート、ジフェニルメタン−２，４'−ジイソシアネート、ジフェニルメタン−４，４'−ジイソシアネート、３，３'−ジメトキシジフェニルメタン−４，４'−ジイソシアネート、３，３'−ジメチルジフェニルメタン−４，４'−ジイソシアネート、ナフチレン−１，５−ジイソシアネート、シクロブチレン−１，３−ジイソシアネート、シクロペンチレン−１，３−ジイソシアネート、シクロヘキシレン−１，３−ジイソシアネート、シクロヘキシレン−１，４−ジイソシアネート、１−メチルシクロヘキシレン−２，４−ジイソシアネート、１−メチルシクロヘキシレン−２，６−ジイソシアネート、１−イソシアネート−３，３，５−トリメチル−５−イソシアネートメチルシクロヘキサン、シクロヘキサン−１，３−ビス（メチルイソシアネート）、シクロヘキサン−１，４−ビス（メチルイソシアネート）、イソホロンジイソシアネート、ジシクロヘキシルメタン−２，４'−ジイソシアネート、ジシクロヘキシルメタン−４，４'−ジイソシアネート、エチレンジイソシアネート、テトラメチレン−１，４−ジイソシアネート、ヘキサメチレン−１，６−ジイソシアネート、ドデカメチレン−１，１２−ジイソシアネート、フェニル−１，３，５−トリイソシアネート、ジフェニルメタン−２，４，４'−トリイソシアネート、ジフェニルメタン−２，５，４'−トリイソシアネート、トリフェニルメタン−２，４'，４"−トリイソシアネート、トリフェニルメタン−４，４'，４"−トリイソシアネート、ジフェニルメタン−２，４，２'，４'−テトライソシアネート、ジフェニルメタン−２，５，２'，５'−テトライソシアネート、シクロヘキサン−１，３，５−トリイソシアネート、シクロヘキサン−１，３，５−トリス（メチルイソシアネート）、３，５−ジメチルシクロヘキサン−１，３，５−トリス（メチルイソシアネート）、１，３，５−トリメチルシクロヘキサン−１，３，５−トリス（メチルイソシアネート）、ジシクロヘキシルメタン−２，４，２'−トリイソシアネート、ジシクロヘキシルメタン−２，４，４'−トリイソシアネートリジンジイソシアネートメチルエステル、またはこれらの有機イソシアネート化合物の化学量論的過剰量と多官能性活性水素含有化合物との反応により得られる両末端イソシアネートプレポリマー、などが挙げられる。これらの中でも、ビスシクロヘキシルメタンジイソシアネート、ヘキサメチレンジイソシアネートが特に好ましい。これらは、１種単独で用いてもよいし、２種以上を併用してもよい。
【０１４１】
多官能アルコールは、１種類の多官能アルコールのみでもよく、他の多官能アルコールと混合状態であってもよい。多官能アルコールとしては、エチレングリコール、トリエチレングリコール、ジエチレングリコール、ポリエチレングリコール、プロピレングリコール、ポリプロピレングリコール、ネオペンチルグリコール等のグリコール類；ブタンジオール、ペンタンジオール、ヘキサンジオール、ヘプタンジオール、テトラメチレングリコール等のジオール類；ビスフェノール類、またはこれらの多官能アルコールをポリエチレンオキシ鎖やポリプロピレンオキシ鎖で修飾した化合物、グリセリン、トリメチロールプロパン、ブタントリオール、ペンタントリオール、ヘキサントリオール、デカントリオール等のトリオール類などのこれらの多官能アルコールをポリエチレンオキシ鎖やポリプロピレンオキシ鎖で修飾した化合物、などが挙げられる。
【０１４２】
本発明の光記録用組成物における前記マトリックス形成成分の含有量は、１０〜９５質量％が好ましく、３５〜９０質量％がより好ましい。前記含有量が１０質量％以上であれば、安定な干渉像を容易に得ることができ、９５質量％以下であれば、回折効率の点で望ましい性能を得ることができる。
【０１４３】
本発明の光記録用組成物を、例えば基板上に塗布した後に高温下に放置することにより、前記多官能イソシアネートと多官能アルコールとの間で硬化反応（重合反応）が進行し、ポリウレタンバインダーが形成される。そして上記反応の際、一般式(I)で表される化合物が存在させることにより一般式(I)で表される化合物を前述の反応性基を介してマトリックスに固定化することができる。ポリウレタンバインダー形成成分の硬化は、熱によって行ってもよく、触媒などを使用して硬化させてもよい。重合反応に使用可能な触媒としては、例えば、スズ触媒、含窒素ヘテロ環、アミン等が挙げられる。触媒の使用量は適宜決定すればよい。
前記スズ触媒としては、例えば、ジメチルジラウレートスズ、ジブチルジラクテートスズ、オクタン酸第一スズ等が挙げられる。
前記含窒素ヘテロ環としては、例えば、イミダゾール、ピリジン、ピラゾール等が挙げられる。
前記アミンとしては、例えば、トリエチルアミン、トリオクチルアミン、Ｎ−メチルモルフォリン等が挙げられる。
【０１４４】
その他の成分
本発明の光記録用組成物には、必要に応じて、光記録用組成物の貯蔵安定性を改良する目的で重合禁止剤や酸化防止剤を加えてもよい。
前記重合禁止剤または酸化防止剤としては、例えば、ハイドロキノン、ｐ−ベンゾキノン、ハイドロキノンモノメチルエーテル、２，６−ジターシャリーブチル−ｐ−クレゾール、２，２’−メチレンビス（４−メチル−６−ターシヤリ−ブチルフェノール）、トリフェルホスファイト、トリスノニルフェニルホスファイト，フェノチアジン、Ｎ−イソプロピル−Ｎ′−フェニル−ｐ−フェニレンジアミンなどが挙げられる。
前記重合禁止剤または酸化防止剤の添加量は、記録用モノマーの全量に対して３質量％以下が好ましい。前記添加量が３質量％を超えると、重合が遅くなるか、著しい場合は重合しなくなることがある。
【０１４５】
本発明の光記録用組成物には、必要に応じて増感色素を添加することもできる。該増感色素としては、「Ｒｅｓｅａｒｃｈ  Ｄｉｓｃｌｏｓｕｒｅ，Ｖｏｌ．２００，１９８０年１２月、Ｉｔｅｍ ２００３６」や「増感剤」（p.１６０〜p.１６３、講談社；徳丸克己・大河原信／編、１９８７年）等に記載された公知の化合物を使用することができる。
前記増感色素としては、具体的には、特開昭５８−１５６０３号公報に記載の３−ケトクマリン化合物、特開昭５８−４０３０２号公報に記載のチオピリリウム塩、特公昭５９−２８３２８号公報、同６０−５３３００号公報に記載のナフトチアゾールメロシアニン化合物、特公昭６１−９６２１号公報、同６２−３８４２号公報、特開昭５９−８９３０３号公報、同６０−６０１０４号公報に記載のメロシアニン化合物が挙げられる。
また、「機能性色素の化学」（１９８１年、ＣＭＣ出版社、p.３９３〜p.４１６）や「色材」（６０〔４〕２１２−２２４（１９８７））等に記載された色素も挙げることができる。具体的には、カチオン性メチン色素、カチオン性カルボニウム色素、カチオン性キノンイミン色素、カチオン性インドリン色素、カチオン性スチリル色素が挙げられる。
更に、クマリン（ケトクマリンまたはスルホノクマリンも含まれる）色素、メロスチリル色素、オキソノール色素、ヘミオキソノール色素等のケト色素；非ケトポリメチン色素、トリアリールメタン色素、キサンテン色素、アントラセン色素、ローダミン色素、アクリジン色素、アニリン色素、アゾ色素等の非ケト色素；アゾメチン色素、シアニン色素、カルボシアニン色素、ジカルボシアニン色素、トリカルボシアニン色素、ヘミシアニン色素、スチリル色素等の非ケトポリメチン色素；アジン色素、オキサジン色素、チアジン色素、キノリン色素、チアゾール色素等のキノンイミン色素等も分光増感色素に含まれる。
前記増感色素は、一種単独で用いてもよいし、二種以上を組み合わせて用いてもよい。
【０１４６】
本発明の光記録用組成物には、該光記録用組成物から形成される記録層の感度を向上させる目的で光熱変換材料を含有させることもできる。
前記光熱変換材料としては、特に制限はなく、目的とする機能や性能に応じて適宜選択することができ、例えば、フォトポリマーとともに記録層へ添加する際の簡便さや、入射光の散乱などを引き起こさないといった特性から、有機染料色素が好ましく、また、記録に用いる光源の光を吸収、散乱しないといった点において、赤外線吸収色素が好ましい。
前記赤外線吸収色素は、特に制限はなく、目的に応じて適宜選択することができるが、カチオン性色素、錯塩形成色素、キノン系中性色素などが好適である。また、前記赤外線吸収色素の極大吸収波長としては、６００〜１，０００ｎｍの範囲が好ましく、特に７００〜９００ｎｍの範囲がより好ましい。
前記赤外線吸収色素の含有量は、本発明の光記録用組成物から形成された記録層において、赤外領域で最も吸光度が高い波長の吸光度で決定することができる。該吸光度としては、０．１〜２．５の範囲が好ましく、０．２〜２．０の範囲がより好ましい。
【０１４７】
本発明の光記録用組成物には、更に必要に応じて、重合時の体積変化を緩和するため、重合成分とは逆方向へ拡散する成分を添加してもよく、あるいは、酸開裂構造を有する化合物を重合体のほかに別途添加してもよい。
【０１４８】
本発明の光記録用組成物は、情報を含んだ光の照射によって該情報の記録を行える各種のホログラフィック記録用組成物として利用可能であって、特に、ボリュームホログラフィック記録用組成物として好適である。本発明の光記録用組成物を、例えば基板上に塗布することにより記録層を形成することができる。本発明の光記録用組成物は、前述のように熱硬化性化合物を含むため、塗布後に加熱下に置くことにより硬化反応を進行させマトリックスを形成することができる。加熱条件は、使用する熱硬化性化合物に応じて決定すればよい。なお、光記録用組成物が十分低い粘度ならばキャスティングすることによって記録層を形成することができる。一方、キャスティングできない高粘度である場合には、ディスペンサーを用いて下側基板に記録層を盛りつけ、この記録層上に上側基板で蓋をするように押し付けて、全面に広げて記録媒体を形成することができる。
【０１４９】
[ホログラフィック記録媒体]
本発明のホログラフィック記録媒体は、本発明の光記録用組成物から形成された記録層を有する。例えば、前述の方法により本発明の光記録用組成物からなる記録層を形成することができる。
【０１５０】
本発明のホログラフィック記録媒体は、記録層中に一般式（I）で表される環状アリルスルフィド化合物を含有する。一般式(I)で表される化合物は前記反応性基を有するためマトリックス形成反応（硬化反応）時にマトリックスと結合することができ、これにより前述のように記録の保存安定性を高めることができる。更に、一般式(I)で表される環状アリルスルフィド化合物は、体積収縮が少ないため、多重記録特性および記録感度を大きく低下させることなく、記録の保存安定性を高めることができる。なお、記録層中に一般式(I)で表される化合物を含有することを確認する方法としては、記録層部分をテトラヒドロフラン（ＴＨＦ）またはジオキサンを用いて抽出して、ガスクロマトグラフィー（ＧＣ）により、一般式(I)で表される化合物のピークを検出する方法を用いることができる。なお、マトリックスに固定化されている一般式(I)で表される化合物を確認する方法としては、記録層を酸または塩基で処理することにより、一般式(I)で表される化合物とマトリックスとを結び付けているウレタン結合、ウレア結合またはエステル結合を切断する方法を用いることができる。
【０１５１】
記録層中の一般式(I)で表される化合物の含有量は、先に本発明の光記録用組成物中の含有量と同様、０．１〜２０質量％が好ましく、０．５〜１０質量％がより好ましく、１〜５質量％が更に好ましい。また、記録層中の一般式(IV)で表される化合物の含有量も、先に本発明の光記録用組成物中の含有量と同様、１〜５０質量％が好ましく、１〜３０質量％がより好ましく、２〜２０質量％が更に好ましい。本発明のホログラフィック記録媒体の記録層中の各成分の詳細も、先に本発明の光記録用組成物について述べた通りである。
【０１５２】
本発明のホログラフィック記録媒体は、前記記録層（ホログラフィック記録層）を有し、好ましくは、下側基板と、フィルタ層と、ホログラフィック記録層と、上側基板とを有し、必要に応じて、反射膜、フィルタ層、第１ギャップ層、第２ギャップ層等のその他の層を有することができる。
【０１５３】
本発明のホログラフィック記録媒体は、ホログラムの原理を利用して情報の記録再生が可能であり、二次元などの情報を記録する比較的薄型の平面ホログラムや立体像など多量の情報を記録する体積ホログラムであってもよく、透過型および反射型のいずれであってもよい。本発明のホログラフィック記録媒体は、高容量の情報記録が可能であるため、高記録密度が求められるボリューム（体積）ホログラフィック記録媒体として好適である。
【０１５４】
また、本発明のホログラフィック記録媒体へのホログラムの記録方式は特に限定されず、例えば、振幅ホログラム、位相ホログラム、ブレーズドホログラム、複素振幅ホログラムなどでもよい。これらの中でも、体積ホログラフィック記録領域における情報の記録が、情報光および参照光を同軸光束として体積ホログラフィック記録領域に照射し、前記情報光と前記参照光との干渉による干渉パターンによって情報を記録する、いわゆるコリニア方式が特に好ましい。
【０１５５】
以下に、本発明のホログラフィック記録媒体に含まれ得る基板および各層の詳細を順次説明する。
【０１５６】
−基板−
基板は、その形状、構造、大きさ等については、特に制限はなく、目的に応じて適宜選択することができる。その形状としては、例えば、ディスク形状、カード形状などが挙げられ、ホログラフィック記録媒体の機械的強度を確保できる材料のものを選定すべきである。また、記録および再生に用いる光が基板を通して入射する場合は、用いる光の波長領域で十分に透明であることが好ましい。
【０１５７】
基板材料としては、通常、ガラス、セラミックス、樹脂、などが用いられるが、成形性、コストの点から、樹脂が特に好適である。前記樹脂としては、例えば、ポリカーボネート樹脂、アクリル樹脂、エポキシ樹脂、ポリスチレン樹脂、アクリロニトリル−スチレン共重合体、ポリエチレン樹脂、ポリプロピレン樹脂、シリコーン樹脂、フッ素樹脂、ＡＢＳ樹脂、ウレタン樹脂、などが挙げられる。これらの中でも、成形性、光学特性、コストの点から、ポリカーボネート樹脂、アクリル樹脂が特に好ましい。基板としては、適宜合成したものであってもよいし、市販品を使用してもよい。
【０１５８】
基板には、通常、半径方向に線状に延びる複数の位置決め領域としてのアドレス−サーボエリアが所定の角度間隔で設けられ、隣り合うアドレス−サーボエリア間の扇形の区間がデータエリアになっている。アドレス−サーボエリアには、サンプルドサーボ方式によってフォーカスサーボおよびトラッキングサーボを行うための情報とアドレス情報とが、予めエンボスピット（サーボピット）等によって記録されている（プリフォーマット）。なお、フォーカスサーボは、反射膜の反射面を用いて行うことができる。トラッキングサーボを行うための情報としては、例えば、ウォブルピットを用いることができる。なお、ホログラフィック記録媒体がカード形状の場合には、サーボピットパターンは無くても構わない。
【０１５９】
基板の厚みとしては、特に制限はなく、目的に応じて適宜選択することができ、０．１〜５ｍｍが好ましく、０．３〜２ｍｍがより好ましい。基板の厚みが、０．１ｍｍ以上であれば、ディスク保存時の形状の歪みを抑えることができ、５ｍｍ以下であれば、ディスク全体の質量が大きくなってドライブモーターに過剰な負荷がかかることを回避することができる。
【０１６０】
−記録層−
記録層は、本発明の光記録用組成物から形成され、ホログラフィを利用して情報が記録され得るものである。記録層の厚みとしては、特に制限はなく、目的に応じて適宜選択することができる。記録層の厚みが１〜１，０００μｍの範囲であれば、１０〜３００多重のシフト多重を行っても十分なＳ／Ｎ比を得ることができ、１００〜７００μｍの範囲であればそれが顕著である点で有利である。
【０１６１】
−反射膜−
反射膜は、基板のサーボピットパターン表面に形成することができる。
反射膜の材料としては、情報光や参照光に対して高い反射率を有する材料を用いることが好ましい。情報光および参照光として使用する光の波長が４００〜７８０ｎｍである場合には、例えば、Ａｌ、Ａｌ合金、Ａｇ、Ａｇ合金、などを使用することが好ましい。情報光および参照光として使用する光の波長が６５０ｎｍ以上である場合には、Ａｌ、Ａｌ合金、Ａｇ、Ａｇ合金、Ａｕ、Ｃｕ合金、ＴｉＮ、などを使用することが好ましい。
なお、反射膜として、光を反射すると共に、追記および消去のいずれかが可能な光記録媒体、例えば、ＤＶＤ（ディジタル  ビデオ  ディスク）などを用いることにより、ホログラムをどのエリアまで記録したか、いつ書き換えたか、どの部分にエラーが存在し交替処理をどのように行ったか、などのディレクトリ情報などをホログラムに影響を与えずに追記および書き換えすることも可能となる。
【０１６２】
反射膜の形成方法は、特に制限はなく、目的に応じて適宜選択することができ、各種気相成長法、例えば、真空蒸着法、スパッタリング法、プラズマＣＶＤ法、光ＣＶＤ法、イオンプレーティング法、電子ビーム蒸着法などが用いられる。これらの中でも、スパッタリング法が、量産性、膜質等の点で優れている。
反射膜の厚みは、十分な反射率を実現し得るように、５０ｎｍ以上が好ましく、１００ｎｍ以上がより好ましい。
【０１６３】
−フィルタ層−
フィルタ層は、基板のサーボピット上、反射層上または後述する第一ギャップ層上に設けることができる。
フィルタ層は、複数種の光線の中から特定の波長の光のみを反射する、波長選択反射機能を有し、第一の光を透過し、第二の光を反射する。特に、入射角が変化しても選択反射波長にずれが生じることなく、情報光および参照光による記録媒体の反射膜からの乱反射を防止し、ノイズの発生を防止する機能もあり、記録媒体にフィルタ層を積層することにより、高解像度、回折効率の優れた光記録を行うことができる。
フィルタ層としては、特に制限はなく、目的に応じて適宜選択することができ、例えば、ダイクロイックミラー層、色材含有層、誘電体蒸着層、単層または２層以上のコレステリック層および必要に応じて適宜選択したその他の層の少なくともいずれかを積層した積層体により形成することができる。その厚さは、特に限定されないが、例えば０．５〜２０μｍ程度である。
フィルタ層は、記録層などと共に、直接基板上に塗布などにより積層してもよく、フィルム等の基材上に積層してフィルタ層を作製し、これを基板上に積層してもよい。
【０１６４】
−第１ギャップ層−
第１ギャップ層は、必要に応じてフィルタ層と反射膜との間に設けられ、下側基板表面を平滑化する目的で形成される。また、記録層内に生成されるホログラムの大きさを調整するためにも有効である。即ち、記録層は、記録用参照光および情報光の干渉領域をある程度の大きさに形成する必要があるので、記録層とサーボピットパターンとの間にギャップを設けることが有効となる。
【０１６５】
第１ギャップ層は、例えば、サーボピットパターンの上から紫外線硬化樹脂等の材料をスピンコート等で塗布し、硬化させることにより形成することができる。また、フィルタ層として透明基材の上に塗布形成したものを使用する場合には、該透明基材が第１ギャップ層としても働くことになる。
第１ギャップ層の厚みとしては、特に制限はなく、目的に応じて適宜選択することができ、１〜２００μｍが好ましい。
【０１６６】
−第２ギャップ層−
第２ギャップ層は、必要に応じて記録層とフィルタ層との間に設けられる。
第２ギャップ層の材料としては、特に制限はなく、目的に応じて適宜選択することができ、例えば、トリアセチルセルロース（ＴＡＣ）、ポリカーボネート（ＰＣ）、ポリエチレンテレフタラート（ＰＥＴ）、ポリスチレン（ＰＳ）、ポリスルホン（ＰＳＦ）、ポリビニルアルコール（ＰＶＡ）、ポリメタクリル酸メチル＝ポリメチルメタクリレート（ＰＭＭＡ）等のような透明樹脂フィルム、または、ＪＳＲ社製商品名ＡＲＴＯＮフィルムや日本ゼオン社製商品名ゼオノアのような、ノルボルネン系樹脂フィルム、などが挙げられる。これらの中でも、等方性の高いものが好ましく、ＴＡＣ、ＰＣ、商品名ＡＲＴＯＮ、および商品名ゼオノアが特に好ましい。
第２ギャップ層の厚みとしては、特に制限はなく、目的に応じて適宜選択することができ、１〜２００μｍが好ましい。
以下に、本発明のホログラフィック記録媒体について、具体的態様に基づき更に詳しく説明する。ただし、本発明は下記具体的態様に限定されるものではない。
【０１６７】
＜第一の実施形態＞
図１は、第一の実施形態にかかるホログラフィック記録媒体の構成を示す概略断面図である。第一の実施形態にかかるホログラフィック記録媒体２１では、ポリカーボネート樹脂製基板またはガラス基板１にサーボピットパターン３が形成され、該サーボピットパターン３上にアルミニウム、金、白金等でコーティングして反射膜２が設けられている。なお、図１では下側基板１全面にサーボピットパターン３が形成されているが、サーボピットパターンは周期的に形成されていてもよい。また、このサーボピットパターン３の高さは、通常１７５０Å（１７５ｎｍ）であり、基板を始め他の層の厚みに比べて充分に小さいものである。
【０１６８】
第１ギャップ層８は、紫外線硬化樹脂等の材料を下側基板１の反射膜２上にスピンコート等により塗布して形成される。第１ギャップ層８は、反射膜２を保護すると共に、記録層４内に生成されるホログラムの大きさを調整するためにも有効である。つまり、記録層４とサーボピットパターン３との間にギャップを設けることは、記録層４において記録用参照光と情報光の干渉領域をある程度の大きさに形成するために有効である。
【０１６９】
第１ギャップ層８上にはフィルタ層６が設けられ、該フィルタ層６と上側基板５（ポリカーボネート樹脂基板やガラス基板）によって記録層４を挟むことによってホログラフィック記録媒体２１が構成される。
【０１７０】
図１において、フィルタ層６は、赤色光のみを透過し、それ以外の色の光を通さないものである。従って、情報光、記録および再生用参照光は緑色または青色の光であるので、フィルタ層６を透過せず、反射膜２まで達することなく、戻り光となり、入出射面Ａから出射することになる。
このフィルタ層６は、高屈折率層と低屈折率層とを交互に積層した多層蒸着膜である。
この多層蒸着膜からなるフィルタ層６は、第１ギャップ層８上に真空蒸着により直接形成してもよいし、基材上に多層蒸着膜を形成したフィルムをホログラフィック記録媒体形状に打ち抜いて配置してもよい。
【０１７１】
本実施形態におけるホログラフィック記録媒体２１は、ディスク形状でもいいし、カード形状であってもよい。カード形状の場合にはサーボピットパターンは無くてもよい。また、このホログラフィック記録媒体２１では、下側基板１は０．６ｍｍ、第１ギャップ層８は１００μｍ、フィルタ層６は２〜３μｍ、記録層４は０．６ｍｍ、上側基板５は０．６ｍｍの厚みであって、合計厚みは約１．９ｍｍとなっている。
【０１７２】
次に、図３を参照して、ホログラフィック記録媒体２１への情報の記録および再生に使用可能な光学系について説明する。
まず、サーボ用レーザーから出射した光（赤色光）は、ダイクロイックミラー１３でほぼ１００％反射して、対物レンズ１２を通過する。対物レンズ１２によってサーボ用光は反射膜２上で焦点を結ぶようにホログラフィック記録媒体２１に対して照射される。つまり、ダイクロイックミラー１３は緑色や青色の波長の光を透過し、赤色の波長の光をほぼ１００％反射させるようになっている。ホログラフィック記録媒体２１の光の入出射面Ａから入射したサーボ用光は、上側基板５、記録層４、フィルタ層６、および第１ギャップ層８を通過し、反射膜２で反射され、再度、第１ギャップ層８、フィルタ層６、記録層４、および上側基板５を透過して入出射面Ａから出射する。出射した戻り光は、対物レンズ１２を通過し、ダイクロイックミラー１３でほぼ１００％反射して、サーボ情報検出器（不図示）でサーボ情報が検出される。検出されたサーボ情報は、フォーカスサーボ、トラッキングサーボ、スライドサーボ等に用いられる。記録層４を構成するホログラム材料が、赤色の光では感光しないものであれば、サーボ用光が記録層４を通過したり、サーボ用光が反射膜２で乱反射したとしても、記録層４には影響を与えない。また、サーボ用光の反射膜２による戻り光は、ダイクロイックミラー１３によってほぼ１００％反射するようになっているので、サーボ用光が再生像検出のためのＣＭＯＳセンサまたはＣＣＤ１４で検出されることはなく、再生光に対してノイズとなることもない。
【０１７３】
また、記録用／再生用レーザーから生成された情報光および記録用参照光は、偏光板１６を通過して線偏光となり、ハーフミラー１７を通過して１／４波長板１５を通った時点で円偏光になる。ダイクロイックミラー１３を透過し、対物レンズ１２によって情報光と記録用参照光が記録層４内で干渉パターンを生成するようにホログラフィック記録媒体２１に照射される。情報光および記録用参照光は入出射面Ａから入射し、記録層４で干渉し合って干渉パターンをそこに生成する。その後、情報光および記録用参照光は、記録層４を通過し、フィルタ層６に入射するが、該フィルタ層６の底面までの間に反射されて戻り光となる。つまり、情報光と記録用参照光は反射膜２までは到達しない。フィルタ層６は高屈折率層と低屈折率層とを交互に複数積層した多層蒸着層であり、赤色光のみを透過する性質を有するからである。
【０１７４】
＜第二の実施形態＞
図２は、第二の実施形態にかかるホログラフィック記録媒体の構成を示す概略断面図である。この第二の実施形態に係るホログラフィック記録媒体２２では、ポリカーボネート樹脂またはガラス基板１にサーボピットパターン３が形成され、該サーボピットパターン３表面にアルミニウム、金、白金等でコーティングして反射膜２が設けられている。また、このサーボピットパターン３の高さは、通常１７５０Å（１７５ｎｍ）である点については、第一の実施形態と同様である。
【０１７５】
第二の実施形態と第一の実施形態の構造の差異は、第二の実施形態にかかるホログラフィック記録媒体２２では、フィルタ層６と記録層４との間に第２ギャップ層７が設けられていることである。この第２ギャップ層７には、情報光および再生光がフォーカシングするポイントが存在する。このエリアをフォトポリマーで埋めていると過剰露光によるモノマーの過剰消費が起こり多重記録能が下がってしまう。そこで、無反応で透明な第２ギャップ層を設けることが有効となる。
【０１７６】
高屈折率層と低屈折率層とを交互に複数積層した多層蒸着膜であるフィルタ層６は、第１ギャップ層８を形成した後、該第１ギャップ層８上に形成され、前記第一実施形態と同様のものを用いることができる。
【０１７７】
また、第二実施形態のホログラフィック記録媒体２２では、下側基板１は１．０ｍｍ、第１ギャップ層８は１００μｍ、フィルタ層６は３〜５μｍ、第２ギャップ層７は７０μｍ、記録層４は０．６ｍｍ、上側基板５は０．４ｍｍの厚みであって、合計厚みは約２．２ｍｍとなっている。
【０１７８】
次に、情報の記録または再生を行う場合、上記のような構造を有する第二実施形態のホログラフィック記録媒体２２に対して、赤色のサーボ用光および緑色の情報光並びに記録および再生用参照光が照射される。サーボ用光は、入出射面Ａから入射し、記録層４、第２ギャップ層７、フィルタ層６、および第１ギャップ層８を通過して反射膜２で反射して戻り光となる。この戻り光は、再度、第１ギャップ層８、フィルタ層６、第２ギャップ層７、記録層４および上側基板５をこの順序で通過して、入出射面Ａより出射する。出射した戻り光は、フォーカスサーボやトラッキングサーボ等に用いられる。記録層４を構成するホログラム材料が、赤色の光では感光しないものであれば、サーボ用光が記録層４を通過したり、サーボ用光が反射膜２で乱反射したとしても、記録層４には影響を与えない。緑色の情報光等は、入出射面Ａから入射し、記録層４、第２ギャップ層７を通過して、フィルタ層６で反射して戻り光となる。この戻り光は、再度、第２ギャップ層７、記録層４および上側基板５をこの順序で通過して、入出射面Ａより出射する。また、再生時についても再生用参照光はもちろん、再生用参照光を記録層４に照射することによって発生する再生光も反射膜２に到達せずに入出射面Ａから出射する。なお、ホログラフィック記録媒体２２周辺（図３における対物レンズ１２、フィルタ層６、検出器としてのＣＭＯＳセンサまたはＣＣＤ１４）での光学的動作は、第一の実施形態と同様なので説明を省略する。
【０１７９】
次に、本発明のホログラフィック記録媒体へ情報を記録する方法について説明する。本発明の光記録用組成物から形成された記録層に対して情報光および参照光を照射することにより該記録層に干渉像を形成し、次いで、干渉像が形成された記録層に対して定着光を照射することにより干渉像を定着させることができる。本発明のホログラフィック記録媒体は、上記記録光照射による重合反応時、マトリックスに固定化された一般式(I)で表される化合物とラジカル重合性モノマーが重合反応し結合することにより、該化合物を介してマトリックス上にラジカル重合性モノマーを固定化することができ、これにより記録の保存安定性を高めることができる。
【０１８０】
情報光としては、可干渉性を有する光を使用することができる。情報光の光軸と参照光の光軸とが同軸となるように、記録媒体に情報光および前記参照光を照射することにより、該情報光と該参照光との干渉により生成される干渉像を記録層に記録することができる。具体的には、二次元的な強度分布が与えられた情報光と、該情報光と強度がほぼ一定な参照光とを記録層内部で重ね合わせ、それらが形成する干渉パターンを利用して記録層内部に光学特性の分布を生じさせることにより、情報を記録することができる。情報光および参照光の波長は、４００ｎｍ以上であることが好ましく、４００〜２０００ｎｍであることが更に好ましく、４００〜７００ｎｍであることが特に好ましい。
【０１８１】
情報光および参照光照射により情報記録（干渉像形成）を行った後、定着光を照射することにより、干渉像を定着させることができる。定着光の波長は４００ｎｍ未満であることが好ましく、１００ｎｍ以上４００ｎｍ未満であることが更に好ましく、２００ｎｍ以上４００ｎｍ未満であることが特に好ましい。
【０１８２】
上記方法により形成された干渉像に参照光を照射することにより、情報を再生することができる。書き込んだ情報を読み出す（再生する）際には、記録時と同様の配置で参照光のみを記録層に照射し、記録層内部に形成された光学特性分布に対応した強度分布を有する再生光が記録層から出射される。
【０１８３】
次に、本発明のホログラフィック記録媒体への情報の記録および再生に好適に使用される光記録再生装置について、図４を参照して説明する。
図４に示す光記録再生装置１００は、ホログラフィック記録媒体２０が取り付けられるスピンドル８１と、このスピンドル８１を回転させるスピンドルモータ８２と、ホログラフィック記録媒体２０の回転数を所定の値に保つようにスピンドルモータ８２を制御するスピンドルサーボ回路８３とを備えている。
【０１８４】
また、光記録再生装置１００は、ホログラフィック記録媒体２０に対して情報光と記録用参照光とを照射して情報を記録すると共に、ホログラフィック記録媒体２０に対して再生用参照光を照射し、再生光を検出して、ホログラフィック記録媒体２０に記録されている情報を再生するためのピックアップ３１と、このピックアップ３１をホログラフィック記録媒体２０の半径方向に移動可能とする駆動装置８４とを備えている。
【０１８５】
光記録再生装置１００は、ピックアップ３１の出力信号よりフォーカスエラー信号ＦＥ、トラッキングエラー信号ＴＥ、および再生信号ＲＦを検出するための検出回路８５と、この検出回路８５によって検出されるフォーカスエラー信号ＦＥに基づいて、ピックアップ３１内のアクチュエータを駆動して対物レンズ（不図示）をホログラフィック記録媒体２０の厚み方向に移動させてフォーカスサーボを行うフォーカスサーボ回路８６と、検出回路８５によって検出されるトラッキングエラー信号ＴＥに基づいてピックアップ３１内のアクチュエータを駆動して対物レンズをホログラフィック記録媒体２０の半径方向に移動させてトラッキングサーボを行うトラッキングサーボ回路８７と、トラッキングエラー信号ＴＥおよび後述するコントローラからの指令に基づいて駆動装置８４を制御してピックアップ３１をホログラフィック記録媒体２０の半径方向に移動させるスライドサーボを行うスライドサーボ回路８８とを備えている。
【０１８６】
光記録再生装置１００は、更に、ピックアップ３１内のＣＭＯＳまたはＣＣＤアレイの出力データをデコードして、ホログラフィック記録媒体２０のデータエリアに記録されたデータを再生したり、検出回路８５からの再生信号ＲＦより基本クロックを再生したりアドレスを判別したりする信号処理回路８９と、光記録再生装置１００の全体を制御するコントローラ９０と、このコントローラ９０に対して種々の指示を与える操作部９１とを備えている。コントローラ９０は、信号処理回路８９より出力される基本クロックやアドレス情報を入力すると共に、ピックアップ３１、スピンドルサーボ回路８３、およびスライドサーボ回路８８等を制御するようになっている。スピンドルサーボ回路８３は、信号処理回路８９より出力される基本クロックを入力するようになっている。コントローラ９０は、ＣＰＵ（中央処理装置）、ＲＯＭ（リード  オンリ  メモリ）、およびＲＡＭ（ランダム  アクセス  メモリ）を有し、ＣＰＵが、ＲＡＭを作業領域として、ＲＯＭに格納されたプログラムを実行することによって、コントローラ９０の機能を実現することができる。
【実施例】
【０１８７】
以下、本発明を実施例に基づき更に説明する。但し、本発明は実施例に示す態様に限定されるものではない。
【０１８８】
（一般式(IV)で表されるラジカル重合性モノマーの合成例）
例示化合物Ｍ−１７、Ｍ−１８、Ｍ−４６、Ｍ−４７、Ｍ−３４を、下記スキームにより合成した。合成原料等を変更することにより、下記スキームに準じて一般式(IV)で表される様々な環状アリルスルフィド化合物を合成することができる。
【０１８９】
【化１９】
2010008470.tif 000020
【０１９０】
上記スキームにより合成した例示化合物の同定結果を以下に示す。
M-17；1H NMR (300 MHz, CDCl3) δ2.00 (s, 3H), 3.05 (m, 4H), 3.21 (s, 4H), 4.95 (m, 1H), 5.20 (s, 2H)
M-18；1H NMR (300 MHz, CDCl3) δ3.16 (d, 2H), 3.18 (d, 2H), 3.23 (s, 4H), 5.20 (s, 2H), 5.20 (m, 1H), 7.30 (m, 3H), 8.0 (m, 3H)
M-46；1H NMR (300 MHz, CDCl3) δ3.16 (d, 2H), 3.18 (d, 2H), 3.24 (s, 4H), 5.20 (s, 2H), 5.22 (m, 1H), 7.36 (m, 2H), 7.79 (dd, 1H), 7.80 (dd, 1H)
M-47；1H NMR (300 MHz, CDCl3) δ3.16 (d, 2H), 3.18 (d, 2H), 3.24 (s, 4H), 5.20 (s, 2H), 5.20 (m, 1H), 7.30 (dd, 1H), 7.48 (d, 1H), 7.79 (d, 1H)
M-44；1H NMR (300 MHz, CDCl3) δ2.00 (s, 3H), 2.80-3.80(m, 7H), 4.10〜4.30 (m, 2H), 4.85 (d, 2H)
M-34；1H NMR (300 MHz, CDCl3) δ2.95 (m, 2H), 2.36 (s, 2H), 4.50 (m, 2H), 5.60 (s, 1H), 5.85 (s, 1H)
【０１９１】
（一般式（I）で表される化合物の合成例）
例示化合物（A-4）、(A-5)を、前記ラジカル重合性モノマーの合成中間体として得た。同定結果を以下に示す。例示化合物(A-15)、（A-18）、(A-20)も上記方法に準じて合成した。
A-4；1H NMR (300MHz, CDCl3)δ2.60-3.80(m, 9H), 4.80(s, 2H)
A-5；1H NMR (300MHz, CDCl3)δ2.18(d, 1H), 2.90(dd, 2H), 3.05(dd, 2H), 3.19(q, 4H), 3.92(sept, 1H), 5.21(s, 2H)
【０１９２】
（実施例１）
−ホログラフィック記録用組成物の調製−
ビスシクロヘキシルメタンジイソシアネート３１．５ｇ、ポリプロピレンオキサイドトリオール（質量平均分子量１，０００）６１．２ｇ、テトラメチレングリコール２．５ｇ、例示化合物A-4 0.6g、例示化合物M-18 3.1ｇ、光重合開始剤ビス(η5-2,4-シクロペンタジエン-1-イル)-ビス(2,6-ジフルオロ-3-(1H-ピロール-1-イル)-フェニル)チタニウム（イルガキュア７８４、チバスペシャリティーケミカルズ社製）０．６９ｇ、およびジブチルジラウレートスズ１．０１ｇを窒素気流下で混合し、ホログラフィック記録用組成物を調製した。
【０１９３】
（実施例２）
−ホログラフィック記録用組成物の調製−
実施例１において、例示化合物A-4の代わりに例示化合物A-5を用いた以外は、実施例１と同様にして、ホログラフィック記録用組成物を調製した。
【０１９４】
（実施例３）
−ホログラフィック記録用組成物の調製−
実施例１において、例示化合物A-4の代わりに例示化合物A-15を用いた以外は、実施例１と同様にして、ホログラフィック記録用組成物を調製した。
【０１９５】
（実施例４）
−ホログラフィック記録用組成物の調製−
実施例１において、例示化合物A-4の代わりに例示化合物A-18を用いた以外は、実施例１と同様にして、ホログラフィック記録用組成物を調製した。
【０１９６】
（実施例５）
−ホログラフィック記録用組成物の調製−
実施例１において、例示化合物A-4の代わりに例示化合物A-20を用いた以外は、実施例１と同様にして、ホログラフィック記録用組成物を調製した。
【０１９７】
（比較例１）
−ホログラフィック記録用組成物の調製−
ビスシクロヘキシルメタンジイソシアネート３１．５ｇ、ポリプロピレンオキサイドトリオール（質量平均分子量１，０００）６１．２ｇ、テトラメチレングリコール２．５ｇ、例示化合物M-18 ３．１ｇ、光重合開始剤（イルガキュア７８４、チバスペシャリティーケミカルズ社製）０．６９ｇ、およびジブチルジラウレートスズ１．０１ｇを窒素気流下で混合して、ホログラフィック記録用組成物を調製した。
【０１９８】
（比較例２）
−ホログラフィック記録用組成物の調製−
ビスシクロヘキシルメタンジイソシアネート３１．５ｇ、ポリプロピレンオキサイドトリオール（質量平均分子量１，０００）６１．２ｇ、テトラメチレングリコール２．５ｇ、例示化合物A-5 ０．６ｇ、下記化合物R-1（２，４，６−トリブロモフェニルアクリレート）３．１ｇ、光重合開始剤（イルガキュア７８４、チバスペシャリティーケミカルズ社製）０．６９ｇ、およびジブチルジラウレートスズ１．０１ｇを窒素気流下で混合して、ホログラフィック記録用組成物を調製した。
【０１９９】
【化２０】
2010008470.tif 000021
【０２００】
（実施例６〜１０および比較例３、４）
−光記録媒体の作製−
厚み０．５ｍｍのガラスの片面に５３２ｎｍの波長に対して垂直な入射光による反射率が０．１％となるように反射防止処理を施して、第一基板を作製した。
厚み０．５ｍｍのガラスの片面に５３２ｎｍの波長に対して垂直な入射光による反射率が９０％となるようにアルミニウム蒸着処理を施して、第二基板を作製した。
次に、第一基板の反射防止処理を施していない側の面に、厚み５００μｍの透明ポリエチレンテレフタレートシートをスぺーサーとして設けた。
次いで、実施例１〜５および比較例１、２の各ホログラフィック記録用組成物を、それぞれ第一基板上に盛り付け、第二基板のアルミニウム蒸着した面をホログラフィック記録用組成物上に空気を巻き込まないように重ね合わせ、スぺーサーを介して第一基板と第二基板と貼合させた。その後、４５℃にて２４時間放置して、実施例６〜１０および比較例３、４の各光記録媒体を作製した。形成された記録層の厚さは、２００μｍであった。
【０２０１】
＜光記録媒体への記録および評価＞
作製した各光記録媒体を、コリニアホログラム記録再生試験機（パルステック工業株式会社製ＳＨＯＴ−１０００）を用いて、記録ホログラムの焦点位置における記録スポットの直径２００μｍで一連の多重ホログラムを書き込み、以下のようにして、感度（記録エネルギー）、媒体の体積収縮および記録保存性を測定した。結果を表１に示す。
【０２０２】
−感度の測定−
記録時の照射光エネルギー（ｍＪ／ｃｍ2）を変化させ、再生信号のエラー確率（ＢＥＲ：Ｂｉｔ  Ｅｒｒｏｒ  Ｒａｔｅ）の変化を測定した。通常、照射光エネルギーの増加にともない再生信号の輝度が増加し、再生信号のＢＥＲが徐々に低下する傾向にある。ここでは、ほぼ良好な再生像（ＢＥＲ＜１０-3）が得られる最低の照射光エネルギーを光記録媒体の記録感度とした。記録光および参照光の波長は532ｎｍ、再生光の波長は532ｎｍであった。
【０２０３】
−媒体の体積収縮−
フォトポリマーの収縮膨張の解析手段として、平面波二光束干渉による干渉縞の変化から算出する手法が知られている。FPR（Fringe Plane Rotation）モデルでは記録媒体に斜めに記録したブラッグ格子の記録時の角度と、記録後（もしくは定着後）の最適再生角度の差から、記録-再生間に生じた記録層の収縮を評価することが可能である。図５にこのモデルの概念図を示す。記録前後で生じる収縮変化は厚み方向のみと仮定している。
ＦＰＲモデルによる干渉縞の傾きの変化は次式で表される。
【０２０４】
【数１】
2010008470.tif 000022
ここで、Φ、Φ*はそれぞれ記録時、再生時の干渉縞の傾き、αは記録層の変化率である。
【０２０５】
５３２ｎｍレーザーの平面波二光束干渉装置により記録媒体に所定の角度Φで弱い回折効率（〜１％）の干渉縞（６ｍｍφ）を記録し、その後記録媒体の曝光もしくは定着光照射（３６５ｎｍレーザー、スポット径１０ｍｍφ）により記録媒体の光反応成分を完全に消費させた後、回折効率の再生角度依存性を計測し再度干渉縞の角度を計測した。記録時と、曝光もしくは定着後の干渉縞傾斜角の変化により、式（１）に基づいて記録媒体の収縮率αを見積もった。
【０２０６】
−ホログラム記録保存性−
ホログラムを書き込んだ各光記録媒体を８５℃のオーブンに２４時間放置し、再び、コリニアホログラム記録再生試験機（パルステック工業株式会社製、ＳＨＯＴ−１０００）にて記録の明るさを評価した。初期の明るさをμON０ｈ、２４時間後のμON２４ｈとすると、記録の保存性は、下記数式２で示す残存率として表される。
＜数式２＞
残存率（％）＝（μON２４ｈ／μON２４ｈ）×１００
【０２０７】
【表１】
2010008470.tif 000023
【０２０８】
表１の結果から、実施例１〜５のホログラフィック記録用組成物を用いた実施例６〜１０の光記録媒体は、比較例１のホログラフィック記録用組成物を用いた比較例３の光記録媒体に比べて、記録保存性が高いことが認められる。また、比較例２のホログラフィック記録用組成物を用いた比較例４の光記録媒体に比べると、いずれも優れた記録感度を有し、体積収縮が小さく、かつ記録保存性も高いことが認められる。
【産業上の利用可能性】
【０２０９】
本発明の光記録用組成物は、より高密度の記録を行うことができるので、高密度画像記録が可能なボリュームホログラム型の各種光記録媒体の作製に好適である。
【図面の簡単な説明】
【０２１０】
【図１】第一の実施形態にかかるホログラフィック記録媒体の一例を示す概略断面図である。
【図２】第二の実施形態にかかるホログラフィック記録媒体の一例を示す概略断面図である。
【図３】ホログラフィック記録媒体への情報の記録および再生に使用可能な光学系の一例を示す説明図である。
【図４】本発明のホログラフィック記録媒体への情報の記録および再生に好適に使用される記録再生装置の全体構成の一例を表すブロック図である。
【図５】ＦＰＲモデルの概念図を示す。
【符号の説明】
【０２１１】
１      下側基板
２      反射膜
３      サーボピットパターン
４      記録層
５      上側基板
６      フィルタ層
７      第２ギャップ層
８      第１ギャップ層
１２      対物レンズ
１３      ダイクロイックミラー
１４      検出器
１５      １／４波長板
１６      偏光板
１７      ハーフミラー
２０      ホログラフィック記録媒体
２１      ホログラフィック記録媒体
２２      ホログラフィック記録媒体
３１      ピックアップ
８１      スピンドル
８２      スピンドルモータ
８３      スピンドルサーボ回路
８４      駆動装置
８５      検出回路
８６      フォーカスサーボ回路
８７      トラッキングサーボ回路
８８      スライドサーボ回路
８９      信号処理回路
９０      コントローラ
９１      操作部
１００      光記録再生装置
Ａ      入出射面
ＦＥ      フォーカスエラー信号
ＴＥ      トラッキングエラー信号
ＲＦ      再生信号
【図１】
2010008470.tif 000029
【図２】
2010008470.tif 000030
【図３】
2010008470.tif 000031
【図４】
2010008470.tif 000032
【図５】
2010008470.tif 000033